(57)【要約】      （修正有）【課題】電界制御型複堀（ＥＣＢ効果）を基礎とするアクティブマトリックス方式ディスプレイのための、特にＶＡ、ＰＳＡ、ＰＳ−ＶＡ、ＰＡ−ＶＡ、ＰＡＬＣ、ＦＦＳ、ＰＳ−ＦＦＳ、ＩＰＳまたはＰＳ−ＩＰＳ効果を基礎とするアクティブマトリックス方式ディスプレイのために使用する、モニター及びテレビ用に、極めて高い温度から極めて低い温度で作動し、短い応答時間を有し、改善性された信頼性動作を有し、長い作動時間後にも焼き付けが無いか、大幅に減少している、液晶媒体の提供。【解決手段】負の誘電異方性を有する１種以上の液晶化合物と、更に２種の安定化剤となる化合物とを含み、アクティブマトリックス方式ディスプレイのために使用する液晶媒体、特に極性化合物の混合物を基礎とする液晶媒体。【選択図】なし【特許請求の範囲】
【請求項１】
式Ｙ、ＣＹ、ＰＹおよびＬＹから選択される１種以上の化合物と、更に式Ｓ１およびＳ２から選択される２種の化合物とを含み、
【化１】
2017214552.tif 000216
前記式中、個々の基は、互いに独立して、それぞれの場合に、同一または異なって、以下の意味を有する：
【化２】
2017214552.tif 000217
は、
【化３】
2017214552.tif 000218
であり、
【化４】
2017214552.tif 000219
は、
【化５】
2017214552.tif 000220
であり、
【化６】
2017214552.tif 000221
は、
【化７】
2017214552.tif 000222
であり、ここで、少なくとも１つの環Ｆは、シクロヘキセニレンであり、
Ｒ1、Ｒ2は、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキル、好ましくは１個〜６個の炭素原子を有するアルキルまたはアルコキシであり、
Ｚx、Ｚyは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−または単結合、好ましくは単結合であり、
Ｌ1〜4は、Ｆ、Ｃｌ、ＯＣＦ3、ＣＦ3、ＣＨ3、ＣＨ2Ｆ、ＣＨＦ2であり、
Ｒa〜dは、１個〜１０個の炭素原子を有する、好ましくは１個〜６個の炭素原子を有する、非常に好ましくは１個〜４個の炭素原子を有する直鎖状または分枝鎖状のアルキル、最も好ましくはメチルであり、
Ｘは、Ｈ、ＣＨ3、ＯＨまたはＯ・であり、
Ａは、１個〜２０個の炭素原子を有する直鎖状、分枝鎖状または環状のアルキレンであり、該アルキレンは、任意に置換されており、
ａは、１または２であり、
ｂは、０または１であり、
ｆは、１または２であり、
ｎは、１から６までの整数であり、好ましくは３である、液晶（ＬＣ）媒体。
【請求項２】
式Ｓ１の化合物は、以下の下位式
【化８】
2017214552.tif 000223
［式中、ｎ１は、２から１２までの整数であり、かつ基（ＣＨ2）n1中の１つ以上のＨ原子は、任意にメチル、エチル、プロピル、ブチル、ペンチルまたはヘキシル基によって置き換えられている］から選択されることを特徴とする、請求項１に記載のＬＣ媒体。
【請求項３】
式Ｓ１の化合物は、以下の下位式
【化９】
2017214552.tif 000224
【化１０】
2017214552.tif 000225
から選択されることを特徴とする、請求項２に記載のＬＣ媒体。
【請求項４】
式Ｓ２の化合物は、以下の下位式
【化１１】
2017214552.tif 000226
から選択されることを特徴とする、請求項１から３までのいずれか１項に記載のＬＣ媒体。
【請求項５】
負の誘電異方性を有することを特徴とする、請求項１から４までのいずれか１項に記載のＬＣ媒体。
【請求項６】
式ＺＫおよびＤＫ：
【化１２】
2017214552.tif 000227
［式中、個々の基は、それぞれの場合に同一または異なって、以下の意味を有する：
【化１３】
2017214552.tif 000228
は、
【化１４】
2017214552.tif 000229
を示し、
【化１５】
2017214552.tif 000230
は、
【化１６】
2017214552.tif 000231
を示し、
【化１７】
2017214552.tif 000232
は、
【化１８】
2017214552.tif 000233
を示し、
Ｒ3およびＲ4は、それぞれ互いに独立して、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯ−Ｏ−によって、Ｏ原子が互いに直接結合されないように置き換えられていてよいアルキルを示し、
Ｚyは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯＯ−、−ＯＣＯ−、−Ｃ2Ｆ4−、−ＣＦ＝ＣＦ−または単結合を示し、
Ｒ5およびＲ6は、それぞれ互いに独立して、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキル、好ましくは１個〜６個の炭素原子を有するアルキルまたはアルコキシであり、
ｅは、１または２を示す］から選択される１種以上の化合物を更に含むことを特徴とする、請求項５に記載のＬＣ媒体。
【請求項７】
正の誘電異方性を有することを特徴とする、請求項１から４までのいずれか１項に記載のＬＣ媒体。
【請求項８】
式ＡＡおよびＢＢ：
【化１９】
2017214552.tif 000234
［式中、個々の基は、以下の意味を有する：
【化２０】
2017214552.tif 000235
は、それぞれ互いに独立して、それぞれの場合に、同一または異なって、
【化２１】
2017214552.tif 000236
であり、
Ｒ21、Ｒ31は、それぞれ互いに独立して、１個〜９個の炭素原子を有するアルキル、アルコキシ、オキサアルキルもしくはアルコキシアルキル、または２個〜９個の炭素原子を有するアルケニルもしくはアルケニルオキシを示し、それら全ては任意にフッ素化されており、
Ｘ0は、Ｆ、Ｃｌ、１個〜６個の炭素原子を有するハロゲン化されたアルキルもしくはアルコキシ、または２個〜６個の炭素原子を有するハロゲン化されたアルケニルもしくはアルケニルオキシであり、
Ｌ21、Ｌ22、Ｌ31、Ｌ32は、ＨまたはＦであり、
ｇは、０、１、２または３である］から選択される１種以上の化合物を更に含むことを特徴とする、請求項７に記載のＬＣ媒体。
【請求項９】
式ＣＣ：
【化２２】
2017214552.tif 000237
［式中、個々の基は、以下の意味を有する：
【化２３】
2017214552.tif 000238
は、それぞれ互いに独立して、それぞれの場合に、同一または異なって、
【化２４】
2017214552.tif 000239
であり、
Ｒ41、Ｒ42は、それぞれ互いに独立して、１個〜９個の炭素原子を有するアルキル、アルコキシ、オキサアルキルもしくはアルコキシアルキル、または２個〜９個の炭素原子を有するアルケニルもしくはアルケニルオキシであり、それら全ては任意にフッ素化されており、
Ｚ41、Ｚ42は、−ＣＨ2ＣＨ2−、−ＣＯＯ−、トランス−ＣＨ＝ＣＨ−、トランス−ＣＦ＝ＣＦ−、−ＣＨ2Ｏ−、−ＣＦ2Ｏ−、−Ｃ≡Ｃ−または単結合、好ましくは単結合であり、
ｈは、０、１、２または３である］から選択される１種以上の化合物を更に含むことを特徴とする、請求項７または８に記載のＬＣ媒体。
【請求項１０】
式ＡＮおよびＡＹ：
【化２５】
2017214552.tif 000240
［式中、個々の基は、それぞれの場合に同一または異なって、それぞれ互いに独立して、以下の意味を有する：
【化２６】
2017214552.tif 000241
は、
【化２７】
2017214552.tif 000242
であり、
【化２８】
2017214552.tif 000243
は、
【化２９】
2017214552.tif 000244
であり、
【化３０】
2017214552.tif 000245
は、
【化３１】
2017214552.tif 000246
であり、
ＲA1は、２個〜９個の炭素原子を有するアルケニルであり、または環Ｘ、ＹおよびＺの少なくとも１つがシクロヘキセニルを示すのであれば、またＲA2の意味の１つであり、
ＲA2は、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキルであり、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−または単結合、好ましくは単結合であり、
Ｌ1,2は、Ｈ、Ｆ、Ｃｌ、ＯＣＦ3、ＣＦ3、ＣＨ3、ＣＨ2ＦまたはＣＨＦ2、好ましくはＨ、ＦまたはＣｌであり、
ｘは、１または２であり、
ｚは、０または１である］から選択される１種以上の化合物を更に含むことを特徴とする、請求項１から９までのいずれか１項に記載のＬＣ媒体。
【請求項１１】
請求項１から１０までのいずれか１項で定義されるＬＣ媒体を含むＬＣディスプレイ。
【請求項１２】
ＶＡ、ＰＳＡ、ＰＳ−ＶＡ、ＰＡ−ＶＡ、ＰＡＬＣ、ＦＦＳ、ＰＳ−ＦＦＳ、ＩＰＳまたはＰＳ−ＩＰＳディスプレイである、請求項１１に記載のＬＣディスプレイ。
【発明の詳細な説明】
【技術分野】
【０００１】
本発明は、液晶媒体、特に極性化合物の混合物を基礎とする液晶媒体、および前記液晶媒体の、アクティブマトリックス方式ディスプレイのための、特にＶＡ、ＰＳＡ、ＰＳ−ＶＡ、ＰＡ−ＶＡ、ＰＡＬＣ、ＦＦＳ、ＰＳ−ＦＦＳ、ＩＰＳまたはＰＳ−ＩＰＳ効果を基礎とするアクティブマトリックス方式ディスプレイのための使用に関する。
【背景技術】
【０００２】
この種類の媒体は、特にＥＣＢ効果を基礎とするアクティブマトリックス・アドレッシング駆動を有する電子光学的ディスプレイおよびＩＰＳ（インプレインスイッチング）方式ディスプレイまたはＦＦＳ（フリンジ電界スイッチング）方式ディスプレイのために使用することができる。
【０００３】
電界制御型複屈折、つまりＥＣＢ効果またはＤＡＰ（配向相変形）効果の原理は、１９７１年に初めて記載された（Ｍ．Ｆ．ＳｃｈｉｅｃｋｅｌおよびＫ．Ｆａｈｒｅｎｓｃｈｏｎ，「電界において垂直配向を有するネマチック液晶の変形（Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ）」，Ａｐｐｌ．Ｐｈｙｓ．Ｌｅｔｔ．１９（１９７１），３９１２）。その後、Ｊ．Ｆ．Ｋａｈｎ（Ａｐｐｌ．Ｐｈｙｓ．Ｌｅｔｔ．２０（１９７２），１１９３）ならびにＧ．ＬａｂｒｕｎｉｅおよびＪ．Ｒｏｂｅｒｔ（Ｊ．Ａｐｐｌ．Ｐｈｙｓ．４４（１９７３），４８６９）による報文が続いた。
【０００４】
Ｊ．ＲｏｂｅｒｔおよびＦ．Ｃｌｅｒｃによる論文（ＳＩＤ  ８０  技術論文の摘要（Ｄｉｇｅｓｔ  Ｔｅｃｈｎ．Ｐａｐｅｒｓ）（１９８０），３０），Ｊ．Ｄｕｃｈｅｎｅによる論文（Ｄｉｓｐｌａｙｓ  ７（１９８６），３）ならびにＨ．Ｓｃｈａｄによる論文（ＳＩＤ  ８２  技術論文の摘要（Ｄｉｇｅｓｔ  Ｔｅｃｈｎ．Ｐａｐｅｒｓ）（１９８２），２４４）によって、ＥＣＢ効果を基礎とする高度情報ディスプレイ素子のために適するようにするためには、液晶相は、弾性定数の比率Ｋ3／Ｋ1についての高い値、光学的異方性Δｎについての高い値、および誘電異方性についての値Δε≦−０．５を有さねばならないことが示された。ＥＣＢ効果を基礎とする電子光学的ディスプレイ素子は、ホメオトロピックなエッジ配向（ＶＡ技術＝ｖｅｒｔｉｃａｌｌｙ  ａｌｉｇｎｅｄ：垂直配向）を有する。誘電的に負の液晶媒体は、いわゆるＩＰＳまたはＦＦＳ効果を用いるディスプレイにおいて使用することもできる。
【０００５】
ＥＣＢ効果を用いるディスプレイは、いわゆるＶＡＮ（ｖｅｒｔｉｃａｌｌｙ  ａｌｉｇｎｅｄ  ｎｅｍａｔｉｃ：垂直配向ネマチック）ディスプレイとして、例えばＭＶＡ（ｍｕｌｔｉ−ｄｏｍａｉｎ  ｖｅｒｔｉｃａｌ  ａｌｉｇｎｍｅｎｔ：マルチドメイン垂直配向、例えばＹｏｓｈｉｄｅ，Ｈ．ら，論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  Ｉ，第６頁〜第９頁、およびＬｉｕ，Ｃ．Ｔ．ら，論文（ｐａｐｅｒ）１５．１：「Ａ  ４６−ｉｎｃｈ  ＴＦＴ−ＬＣＤ  ＨＤＴＶ  Ｔｅｃｈｎｏｌｏｇｙ（以下省略）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７５０頁〜第７５３頁）方式、ＰＶＡ（ｐａｔｔｅｒｎｅｄ  ｖｅｒｔｉｃａｌ  ａｌｉｇｎｍｅｎｔ：パターン型垂直配向、例えばＫｉｍ，Ｓａｎｇ  Ｓｏｏ，論文（ｐａｐｅｒ）１５．４：「超ＰＶＡは、ＬＣＤ−ＴＶの新たな技術水準を提示する（Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７６０頁〜第７６３頁）方式、ＡＳＶ（ａｄｖａｎｃｅｄ  ｓｕｐｅｒ  ｖｉｅｗ：アドバンスト・スーパービュー、例えばＳｈｉｇｅｔａ，ＭｉｔｚｕｈｉｒｏおよびＦｕｋｕｏｋａ，Ｈｉｒｏｆｕｍｉ，論文（ｐａｐｅｒ）１５．２：「高品質ＬＣＤＴＶの開発（Ｄｅｖｅｌｏｐｍｅｎｔ  ｏｆ  Ｈｉｇｈ  Ｑｕａｌｉｔｙ  ＬＣＤＴＶ）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７５４頁〜第７５７頁）方式で、それら自身、ＩＰＳ（ｉｎ−ｐｌａｎｅ  ｓｗｉｔｃｈｉｎｇ：インプレインスイッチング）ディスプレイ（例えば、Ｙｅｏ，Ｓ．Ｄ．，論文（ｐａｐｅｒ）１５．３：「ＴＶ用途のためのＬＣディスプレイ（Ａｎ  ＬＣ  Ｄｉｓｐｌａｙ  ｆｏｒ  ｔｈｅ  ＴＶ  Ａｐｐｌｉｃａｔｉｏｎ）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７５８頁および第７５９頁）および長い間知られたＴＮ（ｔｗｉｓｔｅｄ  ｎｅｍａｔｉｃ：ねじれネマチック）ディスプレイ以外に、最近は特にテレビ用途のために最も重要な３つの更なる最近の種類の液晶ディスプレイのうちの一つとして確立されてきた。それらの技術は、一般的な形で、例えばＳｏｕｋ，Ｊｕｎ，ＳＩＤ  セミナー（Ｓｅｍｉｎａｒ）２００４，セミナー（ｓｅｍｉｎａｒ）Ｍ−６：「ＬＣＤ技術の最近の進展���Ｒｅｃｅｎｔ  Ａｄｖａｎｃｅｓ  ｉｎ  ＬＣＤ  Ｔｅｃｈｎｏｌｏｇｙ）」，セミナー講義資料（Ｓｅｍｉｎａｒ  Ｌｅｃｔｕｒｅ  Ｎｏｔｅｓ），Ｍ−６／１ないしＭ−６／２６、およびＭｉｌｌｅｒ，Ｉａｎ，ＳＩＤ  セミナー（Ｓｅｍｉｎａｒ）２００４，セミナー（ｓｅｍｉｎａｒ）Ｍ−７：「ＬＣＤテレビ（ＬＣＤ−Ｔｅｌｅｖｉｓｉｏｎ）」，セミナー講義資料（Ｓｅｍｉｎａｒ  Ｌｅｃｔｕｒｅ  Ｎｏｔｅｓ），Ｍ−７／１ないしＭ−７／３２において比較されている。近年のＥＣＢディスプレイの応答時間は、既にオーバードライブを用いたアドレッシング法によって大幅に改善されているが（例えばＫｉｍ，Ｈｙｅｏｎ  Ｋｙｅｏｎｇら，論文（ｐａｐｅｒ）９．１：「ＨＤＴＶ用途のための５７インチ幅のＵＸＧＡ  ＴＦＴ−ＬＣＤ（Ａ  ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ）」，ＳＩＤ  ２００４  国際シンポジウム（Ｉｎｔｅｒｎａｔｉｏｎａｌ  Ｓｙｍｐｏｓｉｕｍ），論文の摘要（Ｄｉｇｅｓｔ  ｏｆ  Ｔｅｃｈｎｉｃａｌ  Ｐａｐｅｒｓ），ＸＸＸＶ，Ｂｏｏｋ  Ｉ，第１０６頁〜第１０９頁）、ビデオに対応する応答時間を、特にモノクロ階調のスイッチングに対して達成するには、依然として問題があり、いまだ満足のいく解決策はない。
【０００６】
電子光学的ディスプレイ素子におけるこの効果の産業上の利用は、ＬＣ相を必要とし、該ＬＣ相は多くの要求を満たす必要がある。ここで特に重要なのは、湿分、空気および物理的影響、例えば熱、赤外線、可視線および紫外線ならびに直流電界および交流電界に対する化学的耐久性である。
【０００７】
更に、産業上利用可能なＬＣ相は、適切な温度範囲および低い粘度で液晶中間相を有する必要がある。
【０００８】
これまで開示されてきた液晶中間相を有する一連の化合物のいずれも、これらの全ての要求を満たす単独の化合物を含んでいない。従って、ＬＣ相として使用することができる物質を得るためには、２種〜２５種の、好ましくは３種〜１８種の化合物の混合物が一般的に調製される。しかしながら、最適な相はこのように容易に調製することはできない。それというのも、大きく負の誘電異方性を有し、かつ適切な長期安定性を有する液晶材料は今まで得られていなかったからである。
【０００９】
マトリックス液晶ディスプレイ（ＭＬＣディスプレイ）は公知である。個々の画素の個別のスイッチングのために使用することができる非線形素子は、例えば能動素子（すなわちトランジスタ）である。その際、「アクティブマトリックス」という用語が使用されるが、その場合に以下の２つのタイプ：
１．基板としてのシリコンウェハ上のＭＯＳ（金属酸化物膜半導体）トランジスタ
２．基板としてのガラスプレート上の薄膜トランジスタ（ＴＦＴ）
の間で区別をつけることができる。
【００１０】
タイプ１の場合には、使用される電子光学的効果は、通常は動的散乱またはゲスト−ホスト効果である。基板材料としての単結晶シリコンの使用は、ディスプレイサイズを制限する。それというのも、様々なディスプレイ部品のモジュール組立でさえも接合部で問題を引き起こすからである。
【００１１】
より将来性のある好ましいタイプ２の場合には、使用される電子光学的効果は、通常はＴＮ効果である。
【００１２】
２つの技術、つまり化合物半導体、例えばＣｄＳｅ等の化合物を含むＴＦＴ、または多結晶シリコンもしくはアモルファスシリコンを基礎とするＴＦＴの間では区別がなされている。後者の技術は、広く世界中で研究されている。
【００１３】
ディスプレイの片方のガラスプレートの内側にＴＦＴマトリックスが施与される一方で、もう片方のガラスプレートが、その内側に透明な対極を有する。画素電極のサイズと比較して、ＴＦＴは非常に小さく、画像に事実上悪影響を及ぼさない。この技術は、フィルタ素子がそれぞれのスイッチング可能な画素と向かい合うように赤色フィルタと緑色フィルタと青色フィルタがモザイク状に配置されているフルカラー対応ディスプレイにも拡張することができる。
【００１４】
ここでＭＬＣディスプレイという用語は、集積非線形素子を有する、すなわちアクティブマトリックス以外のあらゆるマトリックスディスプレイも、能動素子、例えばバリスタまたはダイオード（ＭＩＭ＝金属−絶縁体−金属）を有するディスプレイも包含している。
【００１５】
このタイプのＭＬＣディスプレイは、ＴＶ用途（例えばポケットＴＶ）または自動車もしくは航空機の構造内の高度情報ディスプレイのために特に適している。コントラストの角度依存性および応答時間に関する問題の他にも、ＭＬＣディスプレイにおいては液晶混合物の不十分な高さの比抵抗のため問題が引き起こされる［ＴＯＧＡＳＨＩ，Ｓ．，ＳＥＫＩＧＵＣＨＩ，Ｋ．，ＴＡＮＡＢＥ，Ｈ．，ＹＡＭＡＭＯＴＯ，Ｅ．，ＳＯＲＩＭＡＣＨＩ，Ｋ．，ＴＡＪＩＭＡ，Ｅ．，ＷＡＴＡＮＡＢＥ，Ｈ．，ＳＨＩＭＩＺＵ，Ｈ．，Ｐｒｏｃ．Ｅｕｒｏｄｉｓｐｌａｙ  ８４，１９８４年９月：２段ダイオードリングによって制御される２１０−２８８マトリックスＬＣＤ（Ａ  ２１０−２８８  Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ），第１４１頁以降，Ｐａｒｉｓ；ＳＴＲＯＭＥＲ，Ｍ．，Ｐｒｏｃ．Ｅｕｒｏｄｉｓｐｌａｙ  ８４，１９８４年９月：テレビ用液晶ディスプレイのマトリックス駆動のための薄膜トランジスタのデザイン（Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ），第１４５頁以降，Ｐａｒｉｓ］。抵抗が低下すると、ＭＬＣディスプレイのコントラストは低下する。液晶混合物の比抵抗は、ディスプレイの内表面との相互作用のためＭＬＣディスプレイの寿命を通じて一般的に低下するので、長い作動期間にわたって許容できる抵抗値を有するディスプレイのためには、高い（初期）抵抗が非常に重要である。
【００１６】
このように、非常に高い比抵抗を有すると同時に、広い作動温度範囲、短い応答時間、および様々なモノクロ階調を生成可能にする低い閾値電圧を有するＭＬＣディスプレイには、引き続き高い需要がある。
【００１７】
よく用いられるＭＬＣ−ＴＮディスプレイの欠点は、それらの比較的低いコントラスト、比較的高い視野角依存性およびこれらのディスプレイにおけるモノクロ階調生成の困難性によるものである。
【００１８】
ＶＡディスプレイは、より大幅に良好な視野角依存性を有するため、原則的にテレビおよびモニターのために使用される。しかしながら、ここでは、特に６０Ｈｚより高いフレームレート（画像変化頻度／繰り返し速度）を有するテレビの使用に関して応答時間を改善することが必要とされ続けている。しかしながら、同時に、例えば低温安定性等の特性が損なわれてはならない。
【先行技術文献】
【非特許文献】
【００１９】
【非特許文献１】Ｍ．Ｆ．ＳｃｈｉｅｃｋｅｌおよびＫ．Ｆａｈｒｅｎｓｃｈｏｎ，「電界において垂直配向を有するネマチック液晶の変形（Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ）」，Ａｐｐｌ．Ｐｈｙｓ．Ｌｅｔｔ．１９（１９７１），３９１２
【非特許文献２】Ｊ．Ｆ．Ｋａｈｎ（Ａｐｐｌ．Ｐｈｙｓ．Ｌｅｔｔ．２０（１９７２），１１９３）
【非特許文献３】Ｇ．ＬａｂｒｕｎｉｅおよびＪ．Ｒｏｂｅｒｔ（Ｊ．Ａｐｐｌ．Ｐｈｙｓ．４４（１９７３），４８６９）
【非特許文献４】Ｊ．ＲｏｂｅｒｔおよびＦ．Ｃｌｅｒｃによる論文（ＳＩＤ  ８０  技術論文の摘要（Ｄｉｇｅｓｔ  Ｔｅｃｈｎ．Ｐａｐｅｒｓ）（１９８０），３０）
【非特許文献５】Ｊ．Ｄｕｃｈｅｎｅによる論文（Ｄｉｓｐｌａｙｓ  ７（１９８６），３）
【非特許文献６】Ｈ．Ｓｃｈａｄによる論文（ＳＩＤ  ８２  技術論文の摘要（Ｄｉｇｅｓｔ  Ｔｅｃｈｎ．Ｐａｐｅｒｓ）（１９８２），２４４）
【非特許文献７】Ｙｏｓｈｉｄｅ，Ｈ．ら，論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  Ｉ，第６頁〜第９頁
【非特許文献８】Ｌｉｕ，Ｃ．Ｔ．ら，論文（ｐａｐｅｒ）１５．１：「Ａ  ４６−ｉｎｃｈ  ＴＦＴ−ＬＣＤ  ＨＤＴＶ  Ｔｅｃｈｎｏｌｏｇｙ（以下省略）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７５０頁〜第７５３頁
【非特許文献９】Ｋｉｍ，Ｓａｎｇ  Ｓｏｏ，論文（ｐａｐｅｒ）１５．４：「超ＰＶＡは、ＬＣＤ−ＴＶの新たな技術水準を提示する（Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７６０頁〜第７６３頁
【非特許文献１０】Ｓｈｉｇｅｔａ，ＭｉｔｚｕｈｉｒｏおよびＦｕｋｕｏｋａ，Ｈｉｒｏｆｕｍｉ，論文（ｐａｐｅｒ）１５．２：「高品質ＬＣＤＴＶの開発（Ｄｅｖｅｌｏｐｍｅｎｔ  ｏｆ  Ｈｉｇｈ  Ｑｕａｌｉｔｙ  ＬＣＤＴＶ）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７５４頁〜第７５７頁
【非特許文献１１】Ｙｅｏ，Ｓ．Ｄ．，論文（ｐａｐｅｒ）１５．３：「ＴＶ用途のためのＬＣディスプレイ（Ａｎ  ＬＣ  Ｄｉｓｐｌａｙ  ｆｏｒ  ｔｈｅ  ＴＶ  Ａｐｐｌｉｃａｔｉｏｎ）」，ＳＩＤ  ２００４  国際シンポジウム（Ｉｎｔｅｒｎａｔｉｏｎａｌ  Ｓｙｍｐｏｓｉｕｍ），技術論文の摘要（Ｄｉｇｅｓｔ  ｏｆ  Ｔｅｃｈｎｉｃａｌ  Ｐａｐｅｒｓ），ＸＸＸＶ，Ｂｏｏｋ  ＩＩ，第７５８頁および第７５９頁
【非特許文献１２】Ｓｏｕｋ，Ｊｕｎ，ＳＩＤ  セミナー（Ｓｅｍｉｎａｒ）２００４，セミナー（ｓｅｍｉｎａｒ）Ｍ−６：「ＬＣＤ技術の最近の進展（Ｒｅｃｅｎｔ  Ａｄｖａｎｃｅｓ  ｉｎ  ＬＣＤ  Ｔｅｃｈｎｏｌｏｇｙ）」，セミナー講義資料（Ｓｅｍｉｎａｒ  Ｌｅｃｔｕｒｅ  Ｎｏｔｅｓ），Ｍ−６／１ないしＭ−６／２６
【非特許文献１３】Ｍｉｌｌｅｒ，Ｉａｎ，ＳＩＤ  セミナー（Ｓｅｍｉｎａｒ）２００４，セミナー（ｓｅｍｉｎａｒ）Ｍ−７：「ＬＣＤテレビ（ＬＣＤ−Ｔｅｌｅｖｉｓｉｏｎ）」，セミナー講義資料（Ｓｅｍｉｎａｒ  Ｌｅｃｔｕｒｅ  Ｎｏｔｅｓ），Ｍ−７／１ないしＭ−７／３２
【非特許文献１４】Ｋｉｍ，Ｈｙｅｏｎ  Ｋｙｅｏｎｇら，論文（ｐａｐｅｒ）９．１：「ＨＤＴＶ用途のための５７インチ幅のＵＸＧＡ  ＴＦＴ−ＬＣＤ（Ａ  ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ）」，ＳＩＤ  ２００４  国際シンポジウム（Ｉｎｔｅｒｎａｔｉｏｎａｌ  Ｓｙｍｐｏｓｉｕｍ），論文の摘要（Ｄｉｇｅｓｔ  ｏｆ  Ｔｅｃｈｎｉｃａｌ  Ｐａｐｅｒｓ），ＸＸＸＶ，Ｂｏｏｋ  Ｉ，第１０６頁〜第１０９頁
【非特許文献１５】ＴＯＧＡＳＨＩ，Ｓ．，ＳＥＫＩＧＵＣＨＩ，Ｋ．，ＴＡＮＡＢＥ，Ｈ．，ＹＡＭＡＭＯＴＯ，Ｅ．，ＳＯＲＩＭＡＣＨＩ，Ｋ．，ＴＡＪＩＭＡ，Ｅ．，ＷＡＴＡＮＡＢＥ，Ｈ．，ＳＨＩＭＩＺＵ，Ｈ．，Ｐｒｏｃ．Ｅｕｒｏｄｉｓｐｌａｙ  ８４，１９８４年９月：２段ダイオードリングによって制御される２１０−２８８マトリックスＬＣＤ（Ａ  ２１０−２８８  Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ），第１４１頁以降，Ｐａｒｉｓ
【非特許文献１６】ＳＴＲＯＭＥＲ，Ｍ．，Ｐｒｏｃ．Ｅｕｒｏｄｉｓｐｌａｙ  ８４，１９８４年９月：テレビ用液晶ディスプレイのマトリックス駆動のための薄膜トランジスタのデザイン（Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ），第１４５頁以降，Ｐａｒｉｓ
【発明の概要】
【発明が解決しようとする課題】
【００２０】
本発明は、上述の欠点を有さない、または上述の欠点の程度が低減された、ＥＣＢ効果またはＩＰＳ効果もしくはＦＦＳ効果を基礎とする、特にモニターおよびＴＶ用途のための液晶混合物を提供するという課題に基づくものである。特に、モニターおよびテレビの場合には、極めて高い温度および極めて低い温度でも作動し、同時に短い応答時間を有し、そして同時に改善された信頼性動作を有し、特に長い作動時間後に焼き付きが全くないかまたは大幅に減少されていることが保証されねばならない。
【課題を解決するための手段】
【００２１】
以下に開示されるおよび以下の特許請求の範囲に記載される、式Ｓ１の安定化剤および式Ｓ２の安定化剤を含み、更に負の誘電異方性を有する１種以上の化合物を含む液晶混合物を使用した場合に、回転粘度、および回転粘度と弾性定数との比率、従って応答時間を、高い信頼性および高いＶＨＲ値を維持したままで改善することが可能であることは驚くべきことであった。
【００２２】
本発明によるＬＣ媒体は、例えばポリイミド配向膜の表面上で生成されるフリーラジカルによる低い信頼性の問題も、特に負の誘電異方性を有するＬＣ媒体中において解決する。これは、ＬＣ媒体が、特にＬＣディスプレイの製造方法の間に、例えばＯＤＦ（ワンドロップフィル）、封止剤硬化、熱配向および／またはセル組立において外部応力にさらされるときに、ＶＨＲ値の低下および低い信頼性に導くことがある。
【００２３】
以下に開示されるおよび以下の特許請求の範囲に記載される、負の誘電異方性を有するＬＣ混合物の使用が、紫外線曝露の後でも高い信頼性および高いＶＨＲ値を維持しつつ、非常に低い回転粘度および回転粘度と弾性定数との比率の低下をもたらすことは驚くべきことである。従って、液晶混合物、好ましくはＶＡ、ＰＳ（＝ｐｏｌｙｍｅｒ  ｓｔａｂｉｌｉｓｅｄ：ポリマー安定化）−ＶＡ、ＰＡ（＝ｐｈｏｔｏ  ａｌｉｇｎｍｅｎｔ：光配向型）−ＶＡ、ＩＰＳ、ＰＳ−ＩＰＳ、ＰＳ−ＦＦＳ、ＦＦＳ混合物、特にＵＢ−ＦＦＳ（ｕｌｔｒａ  ｂｒｉｇｈｔｎｅｓｓ  ｆｒｉｎｇｅ  ｆｉｅｌｄ  ｓｗｉｔｃｈｉｎｇ：超輝度フリンジ電界スイッチング）混合物であって、短い応答時間を有すると同時に、良好な相特性および良好な低温挙動を有する液晶混合物を製造することができる。
【００２４】
発明の概要
本発明は、式Ｙ、ＣＹ、ＰＹおよびＬＹから選択される１種以上の化合物と、更に式Ｓ１およびＳ２から選択される２種の化合物とを含み、
【化１】
2017214552.tif 000002
前記式中、個々の基は、互いに独立して、それぞれの場合に、同一または異なって、以下の意味を有する：
【化２】
2017214552.tif 000003
は、
【化３】
2017214552.tif 000004
であり、
【化４】
2017214552.tif 000005
は、
【化５】
2017214552.tif 000006
であり、
【化６】
2017214552.tif 000007
は、
【化７】
2017214552.tif 000008
であり、ここで、少なくとも１つの環Ｆは、シクロヘキセニレンであり、
Ｒ1およびＲ2は、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキル、好ましくは１個〜６個の炭素原子を有するアルキルまたはアルコキシであり、
ＺxおよびＺyは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−または単結合、好ましくは単結合であり、
Ｌ1〜4は、Ｆ、Ｃｌ、ＯＣＦ3、ＣＦ3、ＣＨ3、ＣＨ2Ｆ、ＣＨＦ2であり、
Ｒa〜dは、１個〜１０個の炭素原子を有する、好ましくは１個〜６個の炭素原子を有する、非常に好ましくは１個〜４個の炭素原子を有する直鎖状または分枝鎖状のアルキル、最も好ましくはメチルであり、
Ｘは、Ｈ、ＣＨ3、ＯＨまたはＯ・であり、
Ａは、１個〜２０個の炭素原子を有する直鎖状、分枝鎖状または環状のアルキレンであり、該アルキレンは、任意に置換されており、
ａは、１または２であり、
ｂは、０または１であり、
ｆは、１または２であり、
ｎは、１から６までの整数であり、好ましくは３である、液晶（ＬＣ）媒体に関する。
【００２５】
更に本発明は、前記および下記のＬＣ媒体であって、１種以上の重合性化合物を更に含むＬＣ媒体に関する。
【００２６】
更に本発明は、前記および下記のＬＣ媒体またはＬＣディスプレイであって、重合性化合物が重合されているＬＣ媒体またはＬＣディスプレイに関する。
【００２７】
更に本発明は、前記および下記のＬＣ媒体の製造方法であって、式ＣＹおよび／または  の１種以上の化合物と、式Ｓ１の１種以上の化合物および式Ｓ２の１種以上の化合物と、任意に更なるＬＣ化合物および／または添加剤とを混合するステップを含む、製造方法に関する。
【００２８】
更に本発明は、ＬＣ媒体のＬＣディスプレイにおける使用に関する。
【００２９】
更に本発明は、式Ｉの１種以上の化合物または本発明によるＬＣ媒体を含むＬＣディスプレイ、特に前記および下記のＬＣ媒体を含むＶＡ、ＰＳ−ＶＡ、ＰＡ−ＶＡ、ＩＰＳ、ＰＳ−ＩＰＳ、ＰＳ−ＦＦＳまたはＦＦＳディスプレイ、特にＵＢ−ＦＦＳディスプレイに関する。
【００３０】
本発明による混合物は、好ましくは、７０℃以上の、好ましくは７５℃以上の、特に８０℃以上の非常に広範なネマチック相範囲を示し、容量性閾値についての非常に有利な値、保持比についての比較的高い値、同時に−２０℃および−３０℃での非常に良好な低温安定性を示すだけでなく、非常に低い回転粘度および短い応答時間を示す。
【００３１】
更に本発明による混合物は、回転粘度γ1における改善に加えて、紫外線曝露の後でさえも高い信頼性および高いＶＨＲ値を達成できることを特徴としている。
【００３２】
更に本発明による混合物は、回転粘度γ1における改善に加えて、応答時間の改善のための弾性定数Ｋ3の比較的高い値を確認できることを特徴としている。特に、本発明による混合物は、迅速な応答時間の指標である回転粘度γ1と弾性定数Ｋ3の比率γ1／Ｋ3についての特に低い値を有する。
【００３３】
式Ｓ１の好ましい化合物は、以下の下位式
【化８】
2017214552.tif 000009
［式中、ｎ１は、２から１２までの整数であり、かつ基（ＣＨ2）n1中の１つ以上のＨ原子は、任意にメチル、エチル、プロピル、ブチル、ペンチルまたはヘキシル基によって置き換えられている］から選択される。
【００３４】
式Ｓ１の非常に好ましい化合物は、以下の下位式
【化９】
2017214552.tif 000010
【００３５】
【化１０】
2017214552.tif 000011
【００３６】
【化１１】
2017214552.tif 000012
から選択される。
【００３７】
本発明の一つ目の好ましい実施形態においては、式Ｓ１の化合物は、ＸがＨまたはＣＨ3、好ましくはＨである化合物から選択される。この一つ目の好ましい実施形態の好ましい化合物は、式Ｓ１−１およびＳ１−４の化合物、ならびに前記下位式Ｓ１−１ａ、Ｓ１−１ｂおよびＳ１−４ａの化合物である。
【００３８】
本発明の二つ目の好ましい実施形態においては、式Ｓの化合物は、ＸがＯ・またはＯＨ、好ましくはＯ・である化合物から選択される。この二つ目の好ましい実施形態の好ましい化合物は、式Ｓ１−２およびＳ１−３の化合物、好ましくはＳ１−２の化合物、ならびに前記下位式Ｓ１−２ａ、Ｓ１−２ｂ、Ｓ１−２ｃおよびＳ１−３ａの化合物である。特に好ましいのは、式Ｓ１−２ａ、Ｓ１−２ｂ、Ｓ１−２ｃの化合物、最も好ましいのは、式Ｓ１−２ａの化合物である。
【００３９】
本発明の三つ目の好ましい実施形態においては、式Ｓ１の化合物は、Ａが２個〜２０個の炭素原子を有する分枝鎖状のアルキレンであって、任意に１つ以上の基ＬAによって置換されているアルキレンであり、ここで、これらの置換基ＬAは、Ｆおよびそれぞれ１個〜１２個の炭素原子を有する直鎖状または分枝鎖状のアルキル、アルコキシ、アルキルカルボニル、アルコキシカルボニル、アルキルカルボニルオキシならびにアルコキシカルボニルオキシから選択され、かつ１つ以上のＨ原子は、任意にＦまたはＣｌによって置き換えられていてよい式Ｓ１の化合物から選択される。
【００４０】
この三つ目の好ましい実施形態の好ましい化合物は、以下のＳ１−５
【化１２】
2017214552.tif 000013
［式中、
Ｘは、Ｈ、ＣＨ3、ＯＨまたはＯ・、好ましくはＨまたはＯ・であり、
ＲAは、メチル、エチル、プロピル、ブチル、ペンチルまたはヘキシルであり、
ｎ２は、０または１から１２までの整数であり、好ましくは０であり、
ｎ３は、１から１２までの整数である］の化合物ならびに前記の下位式Ｓ１−１ｂおよびＳ１−２ｃの化合物である。
【００４１】
式Ｓ１−５の好ましい化合物は、前記の下位式Ｓ１−１ｂおよびＳ１−２ｃの化合物である。
【００４２】
式Ｓ２の好ましい化合物は、以下の下位式
【化１３】
2017214552.tif 000014
から選択される。
【００４３】
非常に好ましいのは、式Ｓ２−１の化合物である。
【００４４】
式Ｓ２の非常に好ましい化合物は、以下の下位式
【化１４】
2017214552.tif 000015
から選択される。
【００４５】
非常に好ましいのは、式Ｓ２−１ａの化合物である。
【００４６】
好ましくは、ＬＣ媒体中における式Ｓ１またはその下位式の化合物の割合は、１０ｐｐｍから１０００ｐｐｍまでであり、非常に好ましくは５０ｐｐｍから１０００ｐｐｍまでである。
【００４７】
好ましくは、ＬＣ媒体中における式Ｓ２またはその下位式の化合物の割合は、１０ｐｐｍから１０００ｐｐｍまでであり、非常に好ましくは５０ｐｐｍから１０００ｐｐｍまでである。
【００４８】
好ましくは、ＬＣ媒体は、式Ｓ１およびＳ２またはそれらの下位式から選択される２種から５種の、非常に好ましくは２種または３種の、最も好ましくは２種の化合物を含有する。
【００４９】
本発明の好ましい一実施形態においては、ＬＣ媒体は、式Ｓ１の１種以上の化合物および式Ｓ２の１種以上の化合物を含有する。式Ｓ１の化合物は、紫外線ストレスに対してディスプレイ中のＬＣ媒体を保護するための光安定化剤として特に適している。式Ｓ２の化合物は、高温ストレスに対してディスプレイ中のＬＣ媒体を保護するための熱安定化剤として特に適している。この好ましい実施形態によるＬＣ媒体は、２つの安定化剤を組み合わせており、こうして１種の安定化剤しか含まないＬＣ媒体と比較して、より高いＶＨＲおよびより高い信頼性が得られる。非常に好ましくは、この好ましい実施形態によるＬＣ媒体は、式Ｓ１−１またはＳ１−２の化合物および式Ｓ２−１の化合物を含み、最も好ましくは式Ｓ１−１ａまたはＳ１−２ａの化合物および式Ｓ２−１ａの化合物を含む。
【００５０】
本発明のもう一つの好ましい実施形態においては、ＬＣ媒体は、式Ｓ１の２種以上の化合物を含有する。非常に好ましくは、この好ましい実施形態によるＬＣ媒体は、式Ｓ１−１の化合物およびＳ１−２の化合物を含み、最も好ましくは式Ｓ１−１ａの化合物およびＳ１−２ａの化合物を含む。
【００５１】
式Ｙの化合物においては、好ましくは２つの基Ｌ1およびＬ2は、Ｆを示す。
【００５２】
式Ｙの化合物は、好ましくは、以下の下位式：
【化１５】
2017214552.tif 000016
【００５３】
【化１６】
2017214552.tif 000017
［式中、アルキルおよびアルキル*は、それぞれ互いに独立して、１個〜６個の炭素原子を有する直鎖状のアルキル基を示し、アルコキシは、１個〜６個の炭素原子を有する直鎖状のアルコキシ基を示し、アルケニルおよびアルケニル*は、それぞれ互いに独立して、２個〜６個の炭素原子を有する直鎖状のアルケニル基を示す］からなる群から選択される。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【００５４】
式Ｙの特に好ましい化合物は、以下の下位式：
【化１７】
2017214552.tif 000018
［式中、アルコキシは、好ましくは３個、４個または５個の炭素原子を有する直鎖状のアルコキシを示す］からなる群から選択される。
【００５５】
式Ｙの非常に好ましい化合物は、式Ｙ６Ａ１
【化１８】
2017214552.tif 000019
の化合物である。
【００５６】
式ＣＹの化合物においては、好ましくは２つのＬ1およびＬ2はＦを示し、またはＬ1およびＬ2の一方はＦを示し、もう一方はＣｌを示す。非常に好ましくは、２つのＬ1およびＬ2は、Ｆを示す。
【００５７】
式ＣＹの化合物は、好ましくは、以下の下位式
【化１９】
2017214552.tif 000020
【００５８】
【化２０】
2017214552.tif 000021
【００５９】
【化２１】
2017214552.tif 000022
【００６０】
【化２２】
2017214552.tif 000023
【００６１】
【化２３】
2017214552.tif 000024
［式中、ａは、１または２を示し、アルキルおよびアルキル*は、それぞれ互いに独立して、１個〜６個の炭素原子を有する直鎖状のアルキル基を示し、かつアルケニルは、２個〜６個の炭素原子を有する直鎖状のアルケニル基を示し、かつ（Ｏ）は、酸素原子または単結合を示す］からなる群から選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【００６２】
特に好ましいのは、式ＣＹ１、ＣＹ２、ＣＹ９およびＣＹ１０から選択される化合物である。
【００６３】
式ＰＹの化合物においては、好ましくは２つのＬ1およびＬ2はＦを示し、もしくはＬ1およびＬ2の一方はＦを示し、もう一方はＣｌを示し、または２つのＬ3およびＬ4はＦを示し、もしくはＬ3およびＬ4の一方はＦを示し、もう一方はＣｌを示す。非常に好ましくは、Ｌ1〜Ｌ4の全てはＦを示す。
【００６４】
式ＰＹの化合物は、好ましくは、以下の下位式：
【化２４】
2017214552.tif 000025
【００６５】
【化２５】
2017214552.tif 000026
【００６６】
【化２６】
2017214552.tif 000027
［式中、アルキルおよびアルキル*は、それぞれ互いに独立して、１個〜６個の炭素原子を有する直鎖状のアルキル基を示し、かつアルケニルは、２個〜６個の炭素原子を有する直鎖状のアルケニル基を示し、かつ（Ｏ）は、酸素原子または単結合を示す］からなる群から選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【００６７】
特に好ましいのは、式ＰＹ１、ＰＹ２、ＰＹ９およびＰＹ１０から選択される化合物である。
【００６８】
式ＬＹの化合物においては、好ましくは２つのＬ1およびＬ2はＦを示し、またはＬ1およびＬ2の一方はＦを示し、もう一方はＣｌを示す。非常に好ましくは、２つのＬ1およびＬ2は、Ｆを示す。
【００６９】
式ＬＹの化合物は、好ましくは、以下の下位式：
【化２７】
2017214552.tif 000028
【００７０】
【化２８】
2017214552.tif 000029
【００７１】
【化２９】
2017214552.tif 000030
［式中、Ｒ1は、前記の意味を有し、アルキルは、１個〜６個の炭素原子を有する直鎖状のアルキル基を示し、（Ｏ）は、酸素原子または単結合を示し、かつｖは、１から６までの整数を示す］からなる群から選択される。Ｒ1は、１個〜６個の炭素原子を有する直鎖状のアルキルまたは２個〜６個の炭素原子を有する直鎖状のアルケニル、特にＣＨ3、Ｃ2Ｈ5、ｎ−Ｃ3Ｈ7、ｎ−Ｃ4Ｈ9、ｎ−Ｃ5Ｈ11、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。非常に好ましいのは、式ＬＹ１０の化合物である。
【００７２】
一つ目の好ましい実施形態においては、ＬＣ媒体は、負の誘電異方性を有する。そのようなＬＣ媒体は、ＶＡ、ＵＢ−ＦＦＳ、ＰＳ−ＶＡおよびＰＳ−ＵＢ−ＦＦＳディスプレイで使用するために特に適している。
【００７３】
負の誘電異方性を有する好ましいＬＣ媒体は、式ＣＹおよびＰＹから選択される１種以上の化合物と、任意に式ＹおよびＬＹから選択される少なくとも１種の化合物とを含む。
【００７４】
負の誘電異方性を有するＬＣ媒体において、式ＣＹ、ＰＹ、ＬＹおよびＹまたはそれらの下位式の化合物の濃度は、好ましくは１０質量％から７０質量％までであり、非常に好ましくは１５質量％から５０質量％までである。
【００７５】
負の誘電異方性を有するＬＣ媒体において、式ＣＹまたはその下位式の化合物の濃度は、好ましくは２質量％から４０質量％までであり、非常に好ましくは３質量％から３０質量％までである。
【００７６】
負の誘電異方性を有するＬＣ媒体において、式ＰＹまたはその下位式の化合物の濃度は、好ましくは５質量％から５０質量％までであり、非常に好ましくは１０質量％から４０質量％までである。
【００７７】
負の誘電異方性を有するＬＣ媒体において、式ＬＹまたはその下位式の化合物の濃度は、好ましくは０質量％から２０質量％までであり、非常に好ましくは１質量％から１５質量％までである。
【００７８】
負の誘電異方性を有するＬＣ媒体において、式Ｙまたはその下位式の化合物の濃度は、好ましくは０質量％から２０質量％までであり、非常に好ましくは１質量％から１５質量％までである。
【００７９】
二つ目の好ましい実施形態においては、ＬＣ媒体は、式ＣＹ、ＰＹ、ＬＹおよび／またはＹの１種以上の化合物を含有するものの、正の誘電異方性を有する（いわゆる「ハイブリッド混合物」）。そのようなＬＣ媒体は、ＩＰＳ、ＦＦＳ、ＰＳ−ＩＰＳおよびＰＳ−ＦＦＳディスプレイで使用するために特に適している。
【００８０】
正の誘電異方性を有する好ましいＬＣ媒体は、式ＣＹまたはその下位式の１種以上の、好ましくは１種だけの化合物を含有する。
【００８１】
正の誘電異方性を有する更なる好ましいＬＣ媒体は、式ＰＹまたはその下位式の１種以上の、好ましくは１種だけの化合物を含有する。
【００８２】
正の誘電異方性を有する更なる好ましいＬＣ媒体は、式Ｙまたはその下位式の１種以上の、好ましくは１種だけの化合物を含有する。
【００８３】
正の誘電異方性を有する更なる好ましいＬＣ媒体は、式ＬＹまたはその下位式の１種以上の、好ましくは１種だけの化合物を含有する。
【００８４】
正の誘電異方性を有するＬＣ媒体において、式Ｙ、ＣＹ、ＰＹおよびＬＹまたはそれらの下位式の化合物の濃度は、好ましくは１質量％から２０質量％までであり、非常に好ましくは２質量％から１５質量％までである。
【００８５】
負の誘電異方性を有する好ましいＬＣ媒体は、以下の好ましい実施形態から選択され、それらの任意の組合せを含む。
【００８６】
ａ）更にＬＣ媒体は、式ＡＮおよびＡＹ
【化３０】
2017214552.tif 000031
［式中、個々の基は、それぞれの場合に同一または異なって、それぞれ互いに独立して、以下の意味を有する：
【化３１】
2017214552.tif 000032
は、
【化３２】
2017214552.tif 000033
であり、
【化３３】
2017214552.tif 000034
は、
【化３４】
2017214552.tif 000035
であり、
【化３５】
2017214552.tif 000036
は、
【化３６】
2017214552.tif 000037
であり、
ＲA1は、２個〜９個の炭素原子を有するアルケニルであり、または環Ｘ、ＹおよびＺの少なくとも１つがシクロヘキセニルを示すのであれば、またＲA2の意味の１つであり、
ＲA2は、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキルであり、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−または単結合、好ましくは単結合であり、
Ｌ1,2は、Ｈ、Ｆ、Ｃｌ、ＯＣＦ3、ＣＦ3、ＣＨ3、ＣＨ2ＦまたはＣＦ2Ｈ、好ましくはＨ、ＦまたはＣｌであり、
ｘは、１または２であり、
ｚは、０または１である］から選択される１種以上のアルケニル化合物を含有する。
【００８７】
式ＡＮおよびＡＹの好ましい化合物は、ＲA2がエテニル、プロペニル、ブテニル、ペンテニル、ヘキセニルおよびヘプテニルから選択される化合物である。
【００８８】
好ましい一実施形態においては、ＬＣ媒体は、以下の下位式：
【化３７】
2017214552.tif 000038
【００８９】
【化３８】
2017214552.tif 000039
［式中、アルキルおよびアルキル*は、それぞれ互いに独立して、１個〜６個の炭素原子を有する直鎖状のアルキル基を示し、かつアルケニルおよびアルケニル*は、それぞれ互いに独立して、２個〜７個の炭素原子を有する直鎖状のアルケニル基を示す］から選択される式ＡＮの少なくとも１種の化合物を含む。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【００９０】
好ましくは、ＬＣ媒体は、式ＡＮ１、ＡＮ２、ＡＮ３およびＡＮ６から選択される１種以上の化合物、非常に好ましくは式ＡＮ１および／またはＡＮ６の１種以上の化合物を含む。
【００９１】
好ましいもう一つの実施形態においては、ＬＣ媒体は、以下の下位式：
【化３９】
2017214552.tif 000040
［式中、ｍは、１、２、３、４、５または６を示し、ｉは、０、１、２または３を示し、かつＲb1は、Ｈ、ＣＨ3またはＣ2Ｈ5を示す］から選択される式ＡＮの少なくとも１種の化合物を含む。
【００９２】
好ましいもう一つの実施形態においては、ＬＣ媒体は、以下の下位式：
【化４０】
2017214552.tif 000041
から選択される１種以上の化合物を含む。
【００９３】
最も好ましいのは、式ＡＮ１ａ２、ＡＮ１ａ５、ＡＮ６ａ１およびＡＮ６ａ２の化合物である。
【００９４】
好ましいもう一つの実施形態においては、ＬＣ媒体は、以下の下位式：
【化４１】
2017214552.tif 000042
【００９５】
【化４２】
2017214552.tif 000043
【００９６】
【化４３】
2017214552.tif 000044
【００９７】
【化４４】
2017214552.tif 000045
［式中、アルキルおよびアルキル*は、それぞれ互いに独立して、１個〜６個の炭素原子を有する直鎖状のアルキル基を示し、「（Ｏ）」は、Ｏ原子または単結合を示し、かつアルケニルおよびアルケニル*は、それぞれ互いに独立して、２個〜７個の炭素原子を有する直鎖状のアルケニル基を示す］から選択される式ＡＹの１種以上の化合物を含む。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【００９８】
好ましいもう一つの実施形態においては、ＬＣ媒体は、以下の下位式：
【化４５】
2017214552.tif 000046
［式中、ｍおよびｎは、それぞれ互いに独立して、１、２、３、４、５または６を示し、かつアルケニルは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す］から選択される式ＡＹの１種以上の化合物を含む。
【００９９】
好ましくは、ＬＣ媒体中における式ＡＮおよびＡＹの化合物の割合は、２質量％から７０質量％までであり、非常に好ましくは５質量％から６０質量％までであり、最も好ましくは１０質量％から５０質量％までである。
【０１００】
好ましくは、ＬＣ媒体は、式ＡＮおよびＡＹから選択される１種から５種の、好ましくは１種、２種または３種の化合物を含有する。
【０１０１】
本発明のもう一つの好ましい実施形態においては、ＬＣ媒体は、式ＡＹ１４の１種以上の化合物を含み、非常に好ましくはＡＹ１４ａの化合物を含む。ＬＣ媒体中における式ＡＹ１４またはＡＹ１４ａの化合物の割合は、好ましくは３質量％〜２０質量％である。
【０１０２】
式ＡＮおよび／またはＡＹのアルケニル化合物を添加することにより、ＬＣ媒体の粘度および応答時間を低下させることができる。
【０１０３】
ｂ）以下の式：
【化４６】
2017214552.tif 000047
［式中、個々の基は、以下の意味を有する：
【化４７】
2017214552.tif 000048
は、
【化４８】
2017214552.tif 000049
を示し、
【化４９】
2017214552.tif 000050
は、
【化５０】
2017214552.tif 000051
を示し、
Ｒ3およびＲ4は、それぞれ互いに独立して、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキルを示し、
Ｚyは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−または単結合、好ましくは単結合である］の１種以上の化合物を更に含むＬＣ媒体。
【０１０４】
式ＺＫの化合物は、好ましくは、以下の下位式：
【化５１】
2017214552.tif 000052
［式中、アルキルおよびアルキル*は、それぞれ互いに独立して、１個〜６個の炭素原子を有する直鎖状のアルキル基を示し、かつアルケニルは、２個〜６個の炭素原子を有する直鎖状のアルケニル基を示す］からなる群から選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【０１０５】
特に好ましいのは、式ＺＫ１の化合物である。
【０１０６】
式ＺＫの特に好ましい化合物は、以下の下位式：
【化５２】
2017214552.tif 000053
［式中、プロピル、ブチルおよびペンチル基は、直鎖状の基である］から選択される。
【０１０７】
最も好ましいのは、式ＺＫ１ａの化合物である。
【０１０８】
ｃ）以下の式：
【化５３】
2017214552.tif 000054
［式中、個々の基は、それぞれの場合に同一または異なって、以下の意味を有する：
Ｒ5およびＲ6は、それぞれ互いに独立して、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキル、好ましくは１個〜６個の炭素原子を有するアルキルまたはアルコキシであり、
【化５４】
2017214552.tif 000055
は、
【化５５】
2017214552.tif 000056
を示し、
【化５６】
2017214552.tif 000057
は、
【化５７】
2017214552.tif 000058
を示し、かつ
ｅは、１または２を示す］の１種以上の化合物を更に含むＬＣ媒体。
【０１０９】
式ＤＫの化合物は、好ましくは、以下の下位式：
【化５８】
2017214552.tif 000059
【０１１０】
【化５９】
2017214552.tif 000060
［式中、アルキルおよびアルキル*は、それぞれ互いに独立して、１個〜６個の炭素原子を有する直鎖状のアルキル基を示し、かつアルケニルは、２個〜６個の炭素原子を有する直鎖状のアルケニル基を示す］からなる群から選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【０１１１】
ｄ）以下の式：
【化６０】
2017214552.tif 000061
［式中、アルキルは、Ｃ1〜Ｃ6−アルキルを示し、Ｌxは、ＨまたはＦを示し、かつＸは、Ｆ、Ｃｌ、ＯＣＦ3、ＯＣＨＦ2またはＯＣＨ＝ＣＦ2を示す］からなる群から選択される１種以上の化合物を更に含むＬＣ媒体。式Ｇ１で示され、その式中、ＸがＦである化合物が特に好ましい。
【０１１２】
ｅ）以下の式：
【化６１】
2017214552.tif 000062
【０１１３】
【化６２】
2017214552.tif 000063
【０１１４】
【化６３】
2017214552.tif 000064
［式中、Ｒ5は、前記の意味の１つを有し、アルキルは、Ｃ1〜Ｃ6−アルキルを示し、ｄは、０または１を示し、かつｚおよびｍは、それぞれ互いに独立して、１から６までの整数を示す］からなる群から選択される１種以上の化合物を更に含むＬＣ媒体。これらの化合物中のＲ5は、特に好ましくはＣ1〜Ｃ6−アルキルもしくはアルコキシまたはＣ2〜Ｃ6−アルケニルであり、ｄは、好ましくは１である。本発明によるＬＣ媒体は、好ましくは、前記の式の１種以上の化合物を、５質量％以上の量で含む。
【０１１５】
ｆ）以下の式：
【化６４】
2017214552.tif 000065
［式中、アルキルおよびアルキル*は、それぞれ互いに独立して、１個〜６個の炭素原子を有する直鎖状のアルキル基を示し、かつアルケニルおよびアルケニル*は、それぞれ互いに独立して、２個〜６個の炭素原子を有する直鎖状のアルケニル基を示す］からなる群から選択される１種以上のビフェニル化合物を更に含むＬＣ媒体。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【０１１６】
ＬＣ混合物中における式Ｂ１ないしＢ３のビフェニルの割合は、好ましくは少なくとも３質量％であり、特に５質量％以上である。
【０１１７】
式Ｂ２の化合物は、特に好ましい。
【０１１８】
式Ｂ１ないしＢ３の化合物は、好ましくは、以下の下位式：
【化６５】
2017214552.tif 000066
［式中、アルキル*は、１個〜６個の炭素原子を有するアルキル基を示す］からなる群から選択される。本発明による媒体は、特に好ましくは、式Ｂ１ａおよび／またはＢ２ｃの１種以上の化合物を含む。
【０１１９】
ｇ）以下の式：
【化６６】
2017214552.tif 000067
［式中、Ｒ5およびＲ6は、それぞれ互いに独立して、前記の意味の１つを有し、かつ
【化６７】
2017214552.tif 000068
は、それぞれ互いに独立して、
【化６８】
2017214552.tif 000069
を示し、
そこでＬ5は、ＦまたはＣｌ、好ましくはＦを示し、かつＬ6は、Ｆ、Ｃｌ、ＯＣＦ3、ＣＦ3、ＣＨ3、ＣＨ2ＦまたはＣＨＦ2、好ましくはＦを示す］の１種以上のテルフェニル化合物を更に含むＬＣ媒体。
【０１２０】
式Ｔの化合物は、好ましくは、以下の下位式：
【化６９】
2017214552.tif 000070
【０１２１】
【化７０】
2017214552.tif 000071
【０１２２】
【化７１】
2017214552.tif 000072
［式中、Ｒは、１個〜７個の炭素原子を有する直鎖状のアルキルまたはアルコキシ基を示し、Ｒ*は、２個〜７個の炭素原子を有する直鎖状のアルケニル基を示し、（Ｏ）は、酸素原子または単結合を示し、かつｍは、１から６までの整数を示す］からなる群から選択される。Ｒ*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【０１２３】
Ｒは、好ましくは、メチル、エチル、プロピル、ブチル、ペンチル、ヘキシル、メトキシ、エトキシ、プロポキシ、ブトキシまたはペントキシを示す。
【０１２４】
式Ｔ１、Ｔ２、Ｔ３およびＴ２１の化合物が特に好ましい。これらの化合物においては、Ｒは、好ましくはアルキル、更にアルコキシを示し、それぞれ１個〜５個の炭素原子を有する。
【０１２５】
好ましくは、ＬＣ媒体のＬＣ成分Ｂ）は、２０％より多くの式Ｔのテルフェニル化合物またはテルフェニル基を有する何らかの他の化合物を含有しない。
【０１２６】
ｈ）以下の式：
【化７２】
2017214552.tif 000073
［式中、
ＲQは、１個〜９個の炭素原子を有するアルキル、アルコキシ、オキサアルキルもしくはアルコキシアルキル、または２個〜９個の炭素原子を有するアルケニルもしくはアルケニルオキシであり、それら全ては任意にフッ素化されており、
ＸQは、Ｆ、Ｃｌ、１個〜６個の炭素原子を有するハロゲン化されたアルキルもしくはアルコキシ、または２個〜６個の炭素原子を有するハロゲン化されたアルケニルもしくはアルケニルオキシであり、
ＬQ1ないしＬQ6は、互いに独立して、ＨまたはＦであり、その際、ＬQ1ないしＬQ6の少なくとも１つはＦである］からなる群から選択される１種以上のクアテルフェニル化合物を更に含むＬＣ媒体。
【０１２７】
式Ｑの好ましい化合物は、ＲQが２個〜６個の炭素原子を有する直鎖状のアルキル、非常に好ましくはエチル、ｎ−プロピルまたはｎ−ブチルを示す化合物である。
【０１２８】
式Ｑの好ましい化合物は、ＬQ3およびＬQ4がＦである化合物である。式Ｑの更なる好ましい化合物は、ＬQ3、ＬQ4およびＬQ1とＬQ2の１または２つがＦである化合物である。
【０１２９】
式Ｑの好ましい化合物は、ＸQがＦまたはＯＣＦ3、非常に好ましくはＦである化合物である。
【０１３０】
式Ｑの化合物は、好ましくは、以下の下位式
【化７３】
2017214552.tif 000074
［式中、ＲQは、式Ｑの意味の１つまたはその前記および下記の好ましい意味の１つを有し、かつ好ましくはエチル、ｎ−プロピルまたはｎ−ブチルである］から選択される。
【０１３１】
特に好ましいのは、式Ｑ１の化合物、特に式中ＲQがｎ−プロピルである化合物である。
【０１３２】
好ましくは、ＬＣ媒体中における式Ｑの化合物の割合は、０質量％を上回り５質量％以下であり、非常に好ましくは０．１質量％から２質量％までであり、最も好ましくは０．２質量％から１．５質量％までである。
【０１３３】
好ましくは、ＬＣ媒体は、式Ｑの１種から５種の、好ましくは１種または２種の化合物を含有する。
【０１３４】
式Ｑのクアテルフェニル化合物をＬＣ媒体混合物に添加することにより、高い紫外線吸収を維持しつつＯＤＦムラを減らすことができ、迅速かつ完全な重合が可能となり、強力かつ迅速なチルト角生成を可能にし、そしてＬＣ媒体の紫外線安定性を高めることができる。
【０１３５】
その他に、正の誘電異方性を有する式Ｑの化合物を負の誘電異方性を有するＬＣ媒体に添加することにより、誘電定数ε//およびε⊥の値のより良好な制御が可能となり、そして特に誘電異方性Δεを維持したまま高い誘電定数ε//を達成することができ、それによりキックバック電圧が低下し、そして焼き付けが減少する。
【０１３６】
ｉ）以下の式：
【化７４】
2017214552.tif 000075
【０１３７】
【化７５】
2017214552.tif 000076
［式中、Ｒ1およびＲ2は、前記の意味を有し、かつ好ましくはそれぞれ互いに独立して、１個〜６個の炭素原子を有する直鎖状のアルキルまたは２個〜６個の炭素原子を有する直鎖状のアルケニルを示す］からなる群から選択される１種以上の化合物を更に含むＬＣ媒体。
【０１３８】
好ましい媒体は、式Ｏ１、Ｏ３およびＯ４から選択される１種以上の化合物を含む。
【０１３９】
ｋ）以下の式：
【化７６】
2017214552.tif 000077
［式中、
【化７７】
2017214552.tif 000078
は、
【化７８】
2017214552.tif 000079
を示し、
Ｒ9は、Ｈ、ＣＨ3、Ｃ2Ｈ5またはｎ−Ｃ3Ｈ7を示し、（Ｆ）は、任意のフッ素置換基を示し、かつｑは、１、２または３を示し、かつＲ7は、Ｒ1について示される意味の１つを有する］の１種以上の化合物を、好ましくは３質量％より多い量で、特に５質量％以上の量で、非常に特に好ましくは５質量％〜３０質量％の量で更に含むＬＣ媒体。
【０１４０】
式ＦＩの特に好ましい化合物は、以下の下位式：
【化７９】
2017214552.tif 000080
【０１４１】
【化８０】
2017214552.tif 000081
［式中、Ｒ7は、好ましくは直鎖状のアルキルを示し、かつＲ9は、ＣＨ3、Ｃ2Ｈ5またはｎ−Ｃ3Ｈ7を示す］からなる群から選択される。式ＦＩ１、ＦＩ２およびＦＩ３の化合物が特に好ましい。
【０１４２】
ｌ）以下の式：
【化８１】
2017214552.tif 000082
［式中、Ｒ8は、Ｒ1について示した意味を有し、かつアルキルは、１個〜６個の炭素原子を有する直鎖状のアルキル基を示す］からなる群から選択される１種以上の化合物を更に含むＬＣ媒体。
【０１４３】
ｍ）テトラヒドロナフチル単位またはナフチル単位を含む１種以上の化合物、例えば以下の式：
【化８２】
2017214552.tif 000083
【０１４４】
【化８３】
2017214552.tif 000084
［式中、
Ｒ10およびＲ11は、それぞれ互いに独立して、１個〜１２個の炭素原子を有するアルキルであって、更に隣接していない１または２つのＣＨ2基は、−Ｏ−、−ＣＨ＝ＣＨ−、−ＣＯ−、−ＯＣＯ−または−ＣＯＯ−によって、Ｏ原子が互いに直接結合されないように置き換えられていてよいアルキル、好ましくは１個〜６個の炭素原子を有するアルキルまたはアルコキシであり、かつ
Ｒ10およびＲ11は、好ましくは、１個〜６個の炭素原子を有する直鎖状のアルキルもしくはアルコキシ、または２個〜６個の炭素原子を有する直鎖状のアルケニルを示し、かつ
Ｚ1およびＺ2は、それぞれ互いに独立して、−Ｃ2Ｈ4−、−ＣＨ＝ＣＨ−、−（ＣＨ2）4−、−（ＣＨ2）3Ｏ−、−Ｏ（ＣＨ2）3−、−ＣＨ＝ＣＨ−ＣＨ2ＣＨ2−、−ＣＨ2ＣＨ2ＣＨ＝ＣＨ−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＦ＝ＣＨ−、−ＣＨ＝ＣＦ−、−ＣＨ2−または単結合を示す］からなる群から選択される化合物を更に含むＬＣ媒体。
【０１４５】
ｎ）以下の式：
【化８４】
2017214552.tif 000085
［式中、
Ｒ11およびＲ12は、それぞれ互いに独立して、Ｒ11について前記の意味の１つを有し、
環Ｍは、トランス−１，４−シクロヘキシレンまたは１，４−フェニレンであり、
Ｚmは、−Ｃ2Ｈ4−、−ＣＨ2Ｏ−、−ＯＣＨ2−、−ＣＯ−Ｏ−または−Ｏ−ＣＯ−であり、
ｃは、０、１または２である］の１種以上のジフルオロジベンゾクロマンおよび／またはクロマンを、好ましくは３質量％〜２０質量％の量で、特に３質量％〜１５質量％の量で更に含むＬＣ媒体。
【０１４６】
式ＢＣ、ＣＲおよびＲＣの特に好ましい化合物は、以下の下位式：
【化８５】
2017214552.tif 000086
【０１４７】
【化８６】
2017214552.tif 000087
【０１４８】
【化８７】
2017214552.tif 000088
［式中、アルキルおよびアルキル*は、それぞれ互いに独立して、１個〜６個の炭素原子を有する直鎖状のアルキル基を示し、「（Ｏ）」は、酸素原子または単結合を示し、ｃは、１または２であり、かつアルケニルおよびアルケニル*は、それぞれ互いに独立して、２個〜６個の炭素原子を有する直鎖状のアルケニル基を示す］からなる群から選択される。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−またはＣＨ3−ＣＨ＝ＣＨ−（ＣＨ2）2−を示す。
【０１４９】
式ＢＣ−２の１種、２種または３種の化合物を含む混合物が更に特に好ましい。
【０１５０】
ｏ）以下の式：
【化８８】
2017214552.tif 000089
［式中、Ｒ11およびＲ12は、それぞれ互いに独立して、Ｒ11について前記の意味の１つを有し、ｂは、０または１を示し、Ｌは、Ｆを示し、かつｒは、１、２または３を示す］の１種以上のフッ素化されたフェナントレンおよび／またはジベンゾフランを更に含むＬＣ媒体。
【０１５１】
式ＰＨおよびＢＦの特に好ましい化合物は、以下の下位式：
【化８９】
2017214552.tif 000090
［式中、ＲおよびＲ’は、それぞれ互いに独立して、１個〜７個の炭素原子を有する直鎖状のアルキルまたはアルコキシ基を示す］からなる群から選択される。
【０１５２】
ｐ）前記定義の式ＡＮまたはその好ましい下位式から選択される、好ましくは式ＡＮ１ないしＡＮ１２から選択される、より好ましくは式ＡＮ１ａ、ＡＮ３ａおよびＡＮ６ａから選択される、最も好ましくは式ＡＮ１ａ２、ＡＮ１ａ５、ＡＮ６ａ１およびＡＮ６ａ２から選択される１種以上の化合物を含むＬＣ媒体。好ましくは、ＬＣ媒体は、これらの式から選択される１種から５種の、好ましくは１種、２種または３種の化合物を含有する。ＬＣ媒体中におけるこれらの化合物の割合は、好ましくは２質量％から６０質量％までであり、非常に好ましくは５質量％から４５質量％までであり、最も好ましくは１０質量％から４０質量％までである。
【０１５３】
ｑ）１種から５種の、好ましくは１種、２種または３種の重合性化合物、好ましくは式Ｍまたはその下位式の重合性化合物から選択される重合性化合物を含むＬＣ媒体。混合物全体中における重合性化合物、特に式Ｍまたはその下位式の重合性化合物の割合は、０．０５％〜５％であり、好ましくは０．１％〜１％である。
【０１５４】
ｒ）式ＣＹ１、ＣＹ２、ＰＹ１および／またはＰＹ２の１種から８種の、好ましくは１種から５種の化合物を含むＬＣ媒体。混合物全体中におけるこれらの化合物の割合は、好ましくは５％〜６０％、特に好ましくは１０％〜３５％である。これらの個々の化合物の含有量は、好ましくはそれぞれの場合に２％〜２０％である。
【０１５５】
ｓ）式ＣＹ９、ＣＹ１０、ＰＹ９および／またはＰＹ１０の１種から８種の、好ましくは１種から５種の化合物を含むＬＣ媒体。混合物全体中におけるこれらの化合物の割合は、好ましくは５％〜６０％、特に好ましくは１０％〜３５％である。これらの個々の化合物の含有量は、好ましくはそれぞれの場合に２％〜２０％である。
【０１５６】
ｔ）式ＺＫの１種から１０種の、好ましくは１種から８種の化合物、特に式ＺＫ１、ＺＫ２および／またはＺＫ６の化合物を含むＬＣ媒体。混合物全体中におけるこれらの化合物の割合は、好ましくは３％〜２５％、特に好ましくは５％〜４５％である。これらの個々の化合物の含有量は、好ましくはそれぞれの場合に２％〜２０％である。
【０１５７】
ｔ）化合物全体中における式ＣＹ、ＰＹおよびＺＫの化合物の割合が７０％より高い、好ましくは８０％より高いＬＣ媒体。
【０１５８】
ｕ）ＬＣホスト混合物が、アルケニル基を含む１種以上の化合物、好ましくは式ＣＹ、ＰＹおよびＬＹ［式中、Ｒ1およびＲ2の一方または両方が、２個〜６個の炭素原子を有する直鎖状のアルケニル基を示す］、式ＺＫおよびＤＫ［式中、Ｒ3およびＲ4の一方もしくは両方が、またはＲ5およびＲ6の一方もしくは両方が、２個〜６個の炭素原子を有する直鎖状のアルケニルを示す］、ならびに式Ｂ２およびＢ３からなる群から選択される化合物、非常に好ましくは式ＣＹ１５、ＣＹ１６、ＣＹ２４、ＣＹ３２、ＰＹ１５、ＰＹ１６、ＺＫ３、ＺＫ４、ＤＫ３、ＤＫ６、Ｂ２およびＢ３から選択される化合物、最も好ましくは式ＺＫ３、ＺＫ４、Ｂ２およびＢ３から選択される化合物を含有するＬＣ媒体。ＬＣホスト混合物中におけるこれらの化合物の濃度は、好ましくは２％から７０％までであり、非常に好ましくは３％から５５％までである。
【０１５９】
ｖ）式ＰＹ１ないしＰＹ８から選択される１種以上の、好ましくは１種から５種の化合物、非常に好ましくは式ＰＹ２の化合物を含むＬＣ媒体。混合物全体中におけるこれらの化合物の割合は、好ましくは１％〜３０％、特に好ましくは２％〜２０％である。これらの個々の化合物の含有量は、好ましくはそれぞれの場合に１％〜２０％である。
【０１６０】
ｗ）式Ｔ１および／またはＴ２の１種以上の、好ましくは１種、２種または３種の化合物を含むＬＣ媒体。混合物全体中におけるこれらの化合物の含有量は、好ましくは１％〜２０％である。
【０１６１】
正の誘電異方性を有する好ましいＬＣ媒体は、以下の好ましい実施形態から選択され、それらの任意の組合せを含む。
【０１６２】
ａａ）式ＡＡおよびＢＢ
【化９０】
2017214552.tif 000091
［式中、個々の基は、以下の意味を有する：
【化９１】
2017214552.tif 000092
は、それぞれ互いに独立して、それぞれの場合に、同一または異なって
【化９２】
2017214552.tif 000093
であり、
Ｒ21、Ｒ31は、それぞれ互いに独立して、１個〜９個の炭素原子を有するアルキル、アルコキシ、オキサアルキルまたはアルコキシアルキル、または２個〜９個の炭素原子を有するアルケニルもしくはアルケニルオキシであり、それら全ては任意にフッ素化されており、
Ｘ0は、Ｆ、Ｃｌ、１個〜６個の炭素原子を有するハロゲン化されたアルキルもしくはアルコキシ、または２個〜６個の炭素原子を有するハロゲン化されたアルケニルもしくはアルケニルオキシであり、
Ｚ31は、−ＣＨ2ＣＨ2−、−ＣＦ2ＣＦ2−、−ＣＯＯ−、トランス−ＣＨ＝ＣＨ−、トランス−ＣＦ＝ＣＦ−、−ＣＨ2Ｏ−または単結合、好ましくは−ＣＨ2ＣＨ2−、−ＣＯＯ−、トランス−ＣＨ＝ＣＨ−または単結合、特に好ましくは−ＣＯＯ−、トランス−ＣＨ＝ＣＨ−または単結合であり、
Ｌ21、Ｌ22、Ｌ31、Ｌ32は、ＨまたはＦであり、
ｇは、０、１、２または３である］の化合物からなる群から選択される１種以上の化合物を更に含むＬＣ媒体。
【０１６３】
Ｘ0は、好ましくは、Ｆ、Ｃｌ、ＣＦ3、ＣＨＦ2、ＯＣＦ3、ＯＣＨＦ2、ＯＣＦＨＣＦ3、ＯＣＦＨＣＨＦ2、ＯＣＦＨＣＨＦ2、ＯＣＦ2ＣＨ3、ＯＣＦ2ＣＨＦ2、ＯＣＦ2ＣＨＦ2、ＯＣＦ2ＣＦ2ＣＨＦ2、ＯＣＦ2ＣＦ2ＣＨＦ2、ＯＣＦＨＣＦ2ＣＦ3、ＯＣＦＨＣＦ2ＣＨＦ2、ＯＣＦ2ＣＦ2ＣＦ3、ＯＣＦ2ＣＦ2ＣＣｌＦ2、ＯＣＣｌＦＣＦ2ＣＦ3またはＣＨ＝ＣＦ2、非常に好ましくはＦまたはＯＣＦ3である。
【０１６４】
式ＡＡの化合物は、好ましくは、以下の式：
【化９３】
2017214552.tif 000094
［式中、Ａ21、Ｒ21、Ｘ0、Ｌ21およびＬ22は、式ＡＡで示される意味を有し、Ｌ23およびＬ24は、それぞれ互いに独立して、ＨまたはＦであり、かつＸ0は、好ましくはＦである］からなる群から選択される。特に好ましいのは、式ＡＡ１およびＡＡ２の化合物である。
【０１６５】
式ＡＡ１の特に好ましい化合物は、以下の下位式：
【化９４】
2017214552.tif 000095
［式中、Ｒ21、Ｘ0、Ｌ21およびＬ22は、式ＡＡ１で示される意味を有し、Ｌ23、Ｌ24、Ｌ25およびＬ26は、それぞれ互いに独立して、ＨまたはＦであり、かつＸ0は、好ましくはＦである］からなる群から選択される。
【０１６６】
式ＡＡ１の非常に特に好ましい化合物は、以下の下位式：
【化９５】
2017214552.tif 000096
［式中、Ｒ21は、式ＡＡ１に定義される通りである］からなる群から選択される。
【０１６７】
式ＡＡ２の非常に好ましい化合物は、以下の下位式：
【化９６】
2017214552.tif 000097
【０１６８】
【化９７】
2017214552.tif 000098
［式中、Ｒ21、Ｘ0、Ｌ21およびＬ22は、式ＡＡ２で示される意味を有し、Ｌ23、Ｌ24、Ｌ25およびＬ26は、それぞれ互いに独立して、ＨまたはＦであり、かつＸ0は、好ましくはＦである］からなる群から選択される。
【０１６９】
式ＡＡ２の非常に特に好ましい化合物は、以下の下位式：
【化９８】
2017214552.tif 000099
【０１７０】
【化９９】
2017214552.tif 000100
［式中、Ｒ21およびＸ0は、式ＡＡ２に定義される通りである］からなる群から選択される。
【０１７１】
式ＡＡ３の特に好ましい化合物は、以下の下位式：
【化１００】
2017214552.tif 000101
［式中、Ｒ21、Ｘ0、Ｌ21およびＬ22は、式ＡＡ３で示される意味を有し、かつＸ0は、好ましくはＦである］からなる群から選択される。
【０１７２】
式ＡＡ４の特に好ましい化合物は、以下の下位式：
【化１０１】
2017214552.tif 000102
［式中、Ｒ21は、式ＡＡ４に定義される通りである］からなる群から選択される。
【０１７３】
式ＢＢの化合物は、好ましくは、以下の式：
【化１０２】
2017214552.tif 000103
［式中、ｇ、Ａ31、Ａ32、Ｒ31、Ｘ0、Ｌ31およびＬ32は、式ＢＢで示される意味を有し、かつかつＸ0は、好ましくはＦである］からなる群から選択される。特に好ましいのは、式ＢＢ１およびＢＢ２の化合物である。
【０１７４】
式ＢＢ１の特に好ましい化合物は、以下の下位式：
【化１０３】
2017214552.tif 000104
［式中、Ｒ31、Ｘ0、Ｌ31およびＬ32は、式ＢＢ１で示される意味を有し、かつＸ0は、好ましくはＦである］からなる群から選択される。
【０１７５】
式ＢＢ１ａの非常に特に好ましい化合物は、以下の下位式：
【化１０４】
2017214552.tif 000105
［式中、Ｒ31は、式ＢＢ１に定義される通りである］からなる群から選択される。
【０１７６】
式ＢＢ１ｂの非常に特に好ましい化合物は、以下の下位式：
【化１０５】
2017214552.tif 000106
［式中、Ｒ31は、式ＢＢ１に定義される通りである］からなる群から選択される。
【０１７７】
式ＢＢ２の特に好ましい化合物は、以下の下位式：
【化１０６】
2017214552.tif 000107
【０１７８】
【化１０７】
2017214552.tif 000108
［式中、Ｒ31、Ｘ0、Ｌ31およびＬ32は、式ＢＢ２で示される意味を有し、Ｌ33、Ｌ34、Ｌ35およびＬ36は、それぞれ互いに独立して、ＨまたはＦであり、かつＸ0は、好ましくはＦである］からなる群から選択される。
【０１７９】
式ＢＢ２の非常に特に好ましい化合物は、以下の下位式：
【化１０８】
2017214552.tif 000109
［式中、Ｒ31は、式ＢＢ２に定義される通りである］からなる群から選択される。
【０１８０】
式ＢＢ２ｂの非常に特に好ましい化合物は、以下の下位式：
【化１０９】
2017214552.tif 000110
［式中、Ｒ31は、式ＢＢ２に定義される通りである］からなる群から選択される。
【０１８１】
式ＢＢ２ｃの非常に特に好ましい化合物は、以下の下位式：
【化１１０】
2017214552.tif 000111
［式中、Ｒ31は、式ＢＢ２に定義される通りである］からなる群から選択される。
【０１８２】
式ＢＢ２ｄおよびＢＢ２ｅの非常に特に好ましい化合物は、以下の下位式：
【化１１１】
2017214552.tif 000112
［式中、Ｒ31は、式ＢＢ２に定義される通りである］からなる群から選択される。
【０１８３】
式ＢＢ２ｆの非常に特に好ましい化合物は、以下の下位式：
【化１１２】
2017214552.tif 000113
［式中、Ｒ31は、式ＢＢ２に定義される通りである］からなる群から選択される。
【０１８４】
式ＢＢ２ｇの非常に特に好ましい化合物は、以下の下位式：
【化１１３】
2017214552.tif 000114
［式中、Ｒ31は、式ＢＢ２に定義される通りである］からなる群から選択される。
【０１８５】
式ＢＢ２ｈの非常に特に好ましい化合物は、以下の下位式：
【化１１４】
2017214552.tif 000115
［式中、Ｒ31およびＸ0は、式ＢＢ２に定義される通りである］からなる群から選択される。
【０１８６】
式ＢＢ２ｉの非常に特に好ましい化合物は、以下の下位式：
【化１１５】
2017214552.tif 000116
［式中、Ｒ31およびＸ0は、式ＢＢ２に定義される通りである］からなる群から選択される。
【０１８７】
式ＢＢ２ｋの非常に特に好ましい化合物は、以下の下位式：
【化１１６】
2017214552.tif 000117
［式中、Ｒ31およびＸ0は、式ＢＢ２に定義される通りである］からなる群から選択される。
【０１８８】
式ＢＢ２ｌの非常に特に好ましい化合物は、以下の下位式：
【化１１７】
2017214552.tif 000118
［式中、Ｒ31およびＸ0は、式ＢＢ２に定義される通りである］からなる群から選択される。
【０１８９】
式ＢＢ１および／またはＢＢ２の化合物に代えて、またはそれに加えて、ＬＣ媒体は、前記定義の式ＢＢ３の１種以上の化合物を含んでもよい。
【０１９０】
式ＢＢ３の特に好ましい化合物は、以下の下位式：
【化１１８】
2017214552.tif 000119
［式中、Ｒ31は、式ＢＢ３に定義される通りである］からなる群から選択される。
【０１９１】
ｂｂ）更にＬＣ媒体は、式ＣＣ
【化１１９】
2017214552.tif 000120
［式中、個々の基は、以下の意味を有する：
【化１２０】
2017214552.tif 000121
は、それぞれ互いに独立して、それぞれの場合に、同一または異なって、
【化１２１】
2017214552.tif 000122
であり、
Ｒ41、Ｒ42は、それぞれ互いに独立して、１個〜９個の炭素原子を有するアルキル、アルコキシ、オキサアルキルもしくはアルコキシアルキル、または２個〜９個の炭素原子を有するアルケニルもしくはアルケニルオキシであり、それら全ては任意にフッ素化されており、
Ｚ41、Ｚ42は、−ＣＨ2ＣＨ2−、−ＣＯＯ−、トランス−ＣＨ＝ＣＨ−、トランス−ＣＦ＝ＣＦ−、−ＣＨ2Ｏ−、−ＣＦ2Ｏ−、−Ｃ≡Ｃ−または単結合、好ましくは単結合であり、
ｈは、０、１、２または３である］から選択される１種以上の化合物を含有する。
【０１９２】
式ＣＣの特に好ましい化合物は、以下の下位式：
【化１２２】
2017214552.tif 000123
【０１９３】
【化１２３】
2017214552.tif 000124
［式中、Ｒ41およびＲ42は、式ＣＣに示される意味を有し、かつ好ましくは、それぞれ互いに独立して、１個〜７個の炭素原子を有するアルキル、アルコキシ、フッ素化されたアルキルもしくはフッ素化されたアルコキシ、または２個〜７個の炭素原子を有するアルケニル、アルケニルオキシ、アルコキシアルキルもしくはフッ素化されたアルケニルであり、かつＬ4は、ＨまたはＦである］からなる群から選択される。
【０１９４】
ｃｃ）更にＬＣ媒体は、式ＤＤ
【化１２４】
2017214552.tif 000125
［式中、Ａ41、Ａ42、Ｚ41、Ｚ42、Ｒ41、Ｒ42およびｈは、式ＣＣで示される意味を有する］から選択される１種以上の化合物を含有する。
【０１９５】
式ＤＤの特に好ましい化合物は、以下の下位式：
【化１２５】
2017214552.tif 000126
［式中、Ｒ41およびＲ42は、式ＤＤに示される意味を有し、かつＲ41は、好ましくはアルキルを示し、かつ式ＤＤ１においては、Ｒ42は、好ましくはアルケニル、特に好ましくは−（ＣＨ2）2−ＣＨ＝ＣＨ−ＣＨ3を示し、かつ式ＤＤ２においては、Ｒ42は、好ましくは、アルキル、−（ＣＨ2）2−ＣＨ＝ＣＨ2または−（ＣＨ2）2−ＣＨ＝ＣＨ−ＣＨ3を示す］からなる群から選択される。
【０１９６】
ｄｄ）ＬＣ媒体中における式ＡＡおよびＢＢの化合物の割合は、混合物全体中において２質量％から６０質量％までであり、より好ましくは３質量％から３５質量％までであり、非常に特に好ましくは４質量％から３０質量％までである。
【０１９７】
ｅｅ）ＬＣ媒体中における式ＣＣおよびＤＤの化合物の割合は、混合物全体中において２質量％から７０質量％までであり、より好ましくは５質量％から６５質量％までであり、更により好ましくは１０質量％から６０質量％までであり、非常に特に好ましくは１０質量％、好ましくは１５質量％から５５質量％までである。
【０１９８】
ｆｆ）前記定義の式ＡＮまたはその好ましい下位式から選択される、好ましくは式ＡＮ１ないしＡＮ１２から選択される、より好ましくは式ＡＮ１ａ、ＡＮ３ａおよびＡＮ６ａから選択される、最も好ましくは式ＡＮ１ａ２、ＡＮ１ａ５、ＡＮ６ａ１およびＡＮ６ａ２から選択される１種以上の化合物を更に含むＬＣ媒体。好ましくは、ＬＣ媒体は、これらの式から選択される１種から５種の、好ましくは１種、２種または３種の化合物を含有する。ＬＣ媒体中におけるこれらの化合物の割合は、好ましくは２質量％から６０質量％までであり、非常に好ましくは５質量％から４５質量％までであり、最も好ましくは１０質量％から４０質量％までである。
【０１９９】
ｇｇ）ＬＣ媒体は、式ＣＹ、ＰＹ、ＬＹおよびＹまたはそれらの下位式から選択される１種、２種または３種の、好ましくは１種の化合物を含む。ＬＣ媒体中におけるこれらの化合物の割合は、好ましくは１％〜２０％、特に好ましくは２％〜１５％である。これらの個々の化合物の含有量は、好ましくはそれぞれの場合に１％〜２０％である。
【０２００】
ｈｈ）ＬＣ媒体は、１種から５種の、好ましくは１種、２種または３種の重合性化合物、好ましくは式Ｍまたはその下位式の重合性化合物から選択される重合性化合物を含む。ＬＣ媒体中における重合性化合物、特に式Ｍまたはその下位式の重合性化合物の割合は、０．０５％〜５％であり、好ましくは０．１％〜１％である。
【０２０１】
本発明の幾つかの好ましい実施形態においては、ＬＣ媒体は、１種以上の重合性化合物を更に含む。該重合性化合物は、好ましくは、式Ｍ
Ｒa−Ｂ1−（Ｚb−Ｂ2）m−Ｒb    Ｍ
［式中、個々の基は、それぞれの場合に同一または異なって、それぞれ互いに独立して、以下の意味を有する：
ＲaおよびＲbは、Ｐ、Ｐ−Ｓｐ−、Ｈ、Ｆ、Ｃｌ、Ｂｒ、Ｉ、−ＣＮ、−ＮＯ2、−ＮＣＯ、−ＮＣＳ、−ＯＣＮ、−ＳＣＮ、ＳＦ5または１個〜２５個の炭素原子を有する直鎖状または分枝鎖状のアルキルであって、更に隣接していない１つ以上のＣＨ2基は、それぞれ互いに独立して、−Ｃ（Ｒ0）＝Ｃ（Ｒ00）−、−Ｃ≡Ｃ−、−Ｎ（Ｒ00）−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合されないように置き換えられていてよく、かつ更に１つ以上のＨ原子は、Ｆ、Ｃｌ、Ｂｒ、Ｉ、ＣＮ、ＰまたはＰ−Ｓｐ−によって置き換えられていてよいアルキルであり、ここで、Ｂ1および／またはＢ2が飽和炭素原子を含むのであれば、Ｒaおよび／またはＲbは、この飽和炭素原子にスピロ結合された基を示してもよく、
その際、基ＲaおよびＲbの少なくとも１つは、基ＰまたはＰ−Ｓｐ−を示すか、または該基を含み、
Ｐは、重合性基であり、
Ｓｐは、スペーサー基または単結合であり、
Ｂ1およびＢ2は、芳香族、複素芳香族、脂環式または複素環式の基であって、好ましくは４個〜２５個の環原子を有し、縮合環を含んでもよく、かつ非置換であるか、またはＬによって一置換もしくは多置換されている基であり、
Ｚbは、−Ｏ−、−Ｓ−、−ＣＯ−、−ＣＯ−Ｏ−、−ＯＣＯ−、−Ｏ−ＣＯ−Ｏ−、−ＯＣＨ2−、−ＣＨ2Ｏ−、−ＳＣＨ2−、−ＣＨ2Ｓ−、−ＣＦ2Ｏ−、−ＯＣＦ2−、−ＣＦ2Ｓ−、−ＳＣＦ2−、−（ＣＨ2）n1−、−ＣＦ2ＣＨ2−、−ＣＨ2ＣＦ2−、−（ＣＦ2）n1−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ0Ｒ00または単結合であり、
Ｒ0およびＲ00は、それぞれ互いに独立して、Ｈまたは１個〜１２個の炭素原子を有するアルキルを示し、
ｍは、０、１、２、３または４を示し、
ｎ１は、１、２、３または４を示し、
Ｌは、Ｐ、Ｐ−Ｓｐ−、ＯＨ、ＣＨ2ＯＨ、Ｆ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）Ｎ（Ｒx）2、−Ｃ（＝Ｏ）Ｙ1、−Ｃ（＝Ｏ）Ｒx、−Ｎ（Ｒx）2、任意に置換されたシリル、６個〜２０個の炭素原子を有する任意に置換されたアリール、または１個〜２５個の炭素原子を有する直鎖状もしくは分枝鎖状のアルキル、アルコキシ、アルキルカルボニル、アルコキシカルボニル、アルキルカルボニルオキシもしくはアルコキシカルボニルオキシであって、更に１つ以上のＨ原子がＦ、Ｃｌ、ＰまたはＰ−Ｓｐ−によって置き換えられていてよいアルキル、アルコキシ、アルキルカルボニル、アルコキシカルボニル、アルキルカルボニルオキシもしくはアルコキシカルボニルオキシであり、
ＰおよびＳｐは、前記の意味を有し、
Ｙ1は、ハロゲンを示し、
Ｒxは、Ｐ、Ｐ−Ｓｐ−、Ｈ、ハロゲン、１個〜２５個の炭素原子を有する直鎖状、分枝鎖状または環状のアルキルであって、更に隣接していない１つ以上のＣＨ2基が、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合されないように置き換えられていてよく、かつ更に１つ以上のＨ原子が、Ｆ、Ｃｌ、ＰまたはＰ−Ｓｐ−によって置き換えられていてよいアルキル、６個〜４０個の炭素原子を有する任意に置換されたアリールもしくはアリールオキシ基、または２個〜４０個の炭素原子を有する任意に置換されたヘテロアリールもしくはヘテロアリールオキシ基である］から選択される。
【０２０２】
式Ｉの特に好ましい化合物は、Ｂ1およびＢ2が、それぞれ互いに独立して、１，４−フェニレン、１，３−フェニレン、ナフタレン−１，４−ジイル、ナフタレン−２，６−ジイル、フェナントレン−２，７−ジイル、９，１０−ジヒドロ−フェナントレン−２，７−ジイル、アントラセン−２，７−ジイル、フルオレン−２，７−ジイル、クマリン、フラボン（ここで更に、これらの基中の１つ以上のＣＨ基は、Ｎによって置き換えられていてよい）、シクロヘキセン−１，４−ジイル（ここで更に、隣接していない１つ以上のＣＨ2基は、Ｏおよび／またはＳによって置き換えられていてよい）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイルまたはオクタヒドロ−４，７−メタノインダン−２，５−ジイルを示し、その際、これらの全ての基は、非置換であるか、または前記定義のＬによって一置換もしくは多置換されていてもよい化合物である。
【０２０３】
式Ｍの特に好ましい化合物は、Ｂ1およびＢ2が、それぞれ互いに独立して、１，４−フェニレン、１，３−フェニレン、ナフタレン−１，４−ジイルまたはナフタレン−２，６−ジイルを示す化合物である。
【０２０４】
式Ｍの非常に好ましい化合物は、以下の式：
【化１２６】
2017214552.tif 000127
【０２０５】
【化１２７】
2017214552.tif 000128
【０２０６】
【化１２８】
2017214552.tif 000129
【０２０７】
【化１２９】
2017214552.tif 000130
【０２０８】
【化１３０】
2017214552.tif 000131
［式中、個々の基は、それぞれの場合に同一または異なって、それぞれ互いに独立して、以下の意味を有する：
Ｐ1、Ｐ2、Ｐ3は、重合性基、好ましくはビニルオキシ、アクリレート、メタクリレート、フルオロアクリレート、クロロアクリレート、オキセタンおよびエポキシから選択される重合性基であり、
Ｓｐ1、Ｓｐ2、Ｓｐ3は、単結合またはスペーサー基であって、更に基Ｐ1−Ｓｐ1−、Ｐ1−Ｓｐ2−およびＰ3−Ｓｐ3−の１つ以上が、Ｒaaを示してよいが、但し、存在する基Ｐ1−Ｓｐ1−、Ｐ2−Ｓｐ2およびＰ3−Ｓｐ3−の少なくとも１つが、Ｒaaとは異なるスペーサー基、好ましくは−（ＣＨ2）p1−、−（ＣＨ2）p1−Ｏ−、−（ＣＨ2）p1−ＣＯ−Ｏ−または−（ＣＨ2）p1−Ｏ−ＣＯ−Ｏ−であり、ここで、ｐ１は、１から１２までの整数であり、
Ｒaaは、Ｈ、Ｆ、Ｃｌ、ＣＮまたは１個〜２５個の炭素原子を有する直鎖状もしくは分枝鎖状のアルキルであって、更に隣接していない１つ以上のＣＨ2基が、それぞれ互いに独立して、−Ｃ（Ｒ0）＝Ｃ（Ｒ00）−、−Ｃ≡Ｃ−、−Ｎ（Ｒ0）−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が互いに直接結合されないように置き換えられていてよく、かつ更に１つ以上のＨ原子が、Ｆ、Ｃｌ、ＣＮまたはＰ1−Ｓｐ1−によって置き換えられていてよいアルキル、特に好ましくは、１個〜１２個の炭素原子を有する直鎖状または分枝鎖状の、任意に一フッ素化または多フッ素化されたアルキル、アルコキシ、アルケニル、アルキニル、アルキルカルボニル、アルコキシカルボニル、アルキルカルボニルオキシまたはアルコキシカルボニルオキシ（ここで前記アルケニルおよびアルキニル基は、少なくとも２個の炭素原子を有し、かつ前記分枝鎖状の基は、少なくとも３個の炭素原子を有する）であり、
Ｒ0、Ｒ00は、Ｈまたは１個〜１２個の炭素原子を有するアルキルであり、
ＲyおよびＲzは、Ｈ、Ｆ、ＣＨ3またはＣＦ3であり、
Ｘ1、Ｘ2、Ｘ3は、−ＣＯ−Ｏ−、−Ｏ−ＣＯ−または単結合であり、
ＺM1は、−Ｏ−、−ＣＯ−、−Ｃ（ＲyＲz）−または−ＣＦ2ＣＦ2−であり、
ＺM2、ＺM3は、−ＣＯ−Ｏ−、−Ｏ−ＣＯ−、−ＣＨ2Ｏ−、−ＯＣＨ2−、−ＣＦ2Ｏ−、−ＯＣＦ2−または−（ＣＨ2）n−であり、ここで、ｎは、２、３または４であり、
Ｌは、Ｆ、Ｃｌ、ＣＮまたは１個〜１２個の炭素原子を有する直鎖状もしくは分枝鎖状の、任意に一フッ素化もしくは多フッ素化されたアルキル、アルコキシ、アルケニル、アルキニル、アルキルカルボニル、アルコキシカルボニル、アルキルカルボニルオキシまたはアルコキシカルボニルオキシであり、
Ｌ’、Ｌ’’は、Ｈ、ＦまたはＣｌであり、
ｒは、０、１、２、３または４であり、
ｓは、０、１、２または３であり、
ｔは、０、１または２であり、
ｘは、０または１である］から選択される。
【０２０９】
特に好ましいのは、式Ｍ２およびＭ１３の化合物である。
【０２１０】
更に好ましいのは、三価反応性化合物Ｍ１５ないしＭ３１、特にＭ１７、Ｍ１８、Ｍ１９、Ｍ２２、Ｍ２３、Ｍ２４、Ｍ２５、Ｍ３０およびＭ３１である。
【０２１１】
式Ｍ１ないしＭ３１の化合物においては、基
【化１３１】
2017214552.tif 000132
は、好ましくは
【化１３２】
2017214552.tif 000133
であり、
式中、Ｌは、それぞれの場合に、同一または異なって、前記または下記の意味の１つを有し、かつ好ましくは、Ｆ、Ｃｌ、ＣＮ、ＮＯ2、ＣＨ3、Ｃ2Ｈ5、Ｃ（ＣＨ3）3、ＣＨ（ＣＨ3）2、ＣＨ2ＣＨ（ＣＨ3）Ｃ2Ｈ5、ＯＣＨ3、ＯＣ2Ｈ5、ＣＯＣＨ3、ＣＯＣ2Ｈ5、ＣＯＯＣＨ3、ＣＯＯＣ2Ｈ5、ＣＦ3、ＯＣＦ3、ＯＣＨＦ2、ＯＣ2Ｆ5またはＰ−Ｓｐ−、非常に好ましくは、Ｆ、Ｃｌ、ＣＮ、ＣＨ3、Ｃ2Ｈ5、ＯＣＨ3、ＣＯＣＨ3、ＯＣＦ3またはＰ−Ｓｐ−、より好ましくは、Ｆ、Ｃｌ、ＣＨ3、ＯＣＨ3、ＣＯＣＨ3またはＯＣＦ3、特にＦまたはＣＨ3である。
【０２１２】
式Ｍ１ないしＭ３１の好ましい化合物は、Ｐ1、Ｐ2およびＰ3が、アクリレート、メタクリレート、オキセタンまたはエポキシ基、非常に好ましくはアクリレートまたはメタクリレート基を示す化合物である。
【０２１３】
式Ｍ１ないしＭ３１の更なる好ましい化合物は、Ｓｐ1、Ｓｐ2およびＳｐ3が単結合である化合物である。
【０２１４】
式Ｍ１ないしＭ３１の更なる好ましい化合物は、Ｓｐ1、Ｓｐ2およびＳｐ3の１つが単結合であり、かつＳｐ1、Ｓｐ2およびＳｐ3のもう１つが単結合とは異なる化合物である。
【０２１５】
式Ｍ１ないしＭ３１の更なる好ましい化合物は、単結合とは異なるこれらの基Ｓｐ1、Ｓｐ2およびＳｐ3が、−（ＣＨ2）s1−Ｘ’’−を示し、ここで、ｓ１は、１から６までの整数、好ましくは２、３、４または５であり、かつＸ’’は、ベンゼン環への結合であり、−Ｏ−、−Ｏ−ＣＯ−、−ＣＯ−Ｏ−、−Ｏ−ＣＯ−Ｏ−または単結合である化合物である。
【０２１６】
式Ｍ１ないしＭ３１の更なる好ましい重合性化合物は、以下の表Ｄから選択される化合物である。
【０２１７】
式Ｍの１種、２種または３種の重合性化合物、好ましくは式Ｍ１ないしＭ３１から選択される化合物を含むＬＣ媒体が特に好ましい。
【０２１８】
好ましくは、ＬＣ媒体中における式Ｍの重合性化合物の割合は、０．０１質量％から５質量％までであり、非常に好ましくは０．０５質量％から１質量％までであり、最も好ましくは０．１質量％から０．５質量％までである。
【０２１９】
式Ｍの１種以上の重合性化合物をＬＣ媒体へと添加することにより、迅速な応答時間のような有利な特性がもたらされることが確認された。そのようなＬＣ媒体は、ＰＳＡディスプレイで使用するために特に適しており、その際、該ディスプレイは、低い画像焼き付き、迅速かつ完全な重合、紫外線曝露後に安定な低いプレチルト角の素早い発生、高い信頼性、紫外線曝露後の高いＶＨＲ値、および高い複屈折を示す。重合性化合物の適切な選択によって、ＬＣ媒体のより長波長の紫外線波長での吸収を高めることが可能であるので、重合のために、ディスプレイ製造方法のために有利なそのようなより長波長の紫外線波長を使用することが可能である。
【０２２０】
重合性基Ｐは、重合反応、例えばフリーラジカル重合もしくはイオン性連鎖重合、重付加もしくは重縮合のために、またはポリマー類似反応、例えばポリマー主鎖への付加もしくは縮合のために適した基である。連鎖重合のための基、特にＣ＝Ｃ二重結合またはＣ≡Ｃ三重結合を含む基、および開環を伴う重合のために適した基、例えばオキセタンまたはエポキシ基が特に好ましい。
【０２２１】
好ましい基Ｐは、ＣＨ2＝ＣＷ1−ＣＯ−Ｏ−、ＣＨ2＝ＣＷ1−ＣＯ−、
【化１３３】
2017214552.tif 000134
、ＣＨ2＝ＣＷ2−（Ｏ）k3−、ＣＷ1＝ＣＨ−ＣＯ−（Ｏ）k3−、ＣＷ1＝ＣＨ−ＣＯ−ＮＨ−、ＣＨ2＝ＣＷ1−ＣＯ−ＮＨ−、ＣＨ3−ＣＨ＝ＣＨ−Ｏ−、（ＣＨ2＝ＣＨ）2ＣＨ−ＯＣＯ−、（ＣＨ2＝ＣＨ−ＣＨ2）2ＣＨ−ＯＣＯ−、（ＣＨ2＝ＣＨ）2ＣＨ−Ｏ−、（ＣＨ2＝ＣＨ−ＣＨ2）2Ｎ−、（ＣＨ2＝ＣＨ−ＣＨ2）2Ｎ−ＣＯ−、ＨＯ−ＣＷ2Ｗ3−、ＨＳ−ＣＷ2Ｗ3−、ＨＷ2Ｎ−、ＨＯ−ＣＷ2Ｗ3−ＮＨ−、ＣＨ2＝ＣＷ1−ＣＯ−ＮＨ−、ＣＨ2＝ＣＨ−（ＣＯＯ）k1−Ｐｈｅ−（Ｏ）k2−、ＣＨ2＝ＣＨ−（ＣＯ）k1−Ｐｈｅ−（Ｏ）k2−、Ｐｈｅ−ＣＨ＝ＣＨ−、ＨＯＯＣ−、ＯＣＮ−およびＷ4Ｗ5Ｗ6Ｓｉ−からなる群から選択され、その際、Ｗ1は、Ｈ、Ｆ、Ｃｌ、ＣＮ、ＣＦ3、フェニルまたは１個〜５個の炭素原子を有するアルキル、特にＨ、Ｆ、ＣｌまたはＣＨ3を示し、Ｗ2およびＷ3は、それぞれ互いに独立して、Ｈまたは１個〜５個の炭素原子を有するアルキル、特にＨ、メチル、エチルまたはｎ−プロピルであり、Ｗ4、Ｗ5およびＷ6は、それぞれ互いに独立して、Ｃｌ、１個〜５個の炭素原子を有するオキサアルキルまたはオキサカルボニルアルキルを示し、Ｗ7およびＷ8は、それぞれ互いに独立して、Ｈ、Ｃｌまたは１個〜５個の炭素原子を有するアルキルを示し、Ｐｈｅは、Ｐ−Ｓｐ−以外の前記定義の１つ以上の基Ｌによって場合により置換された１，４−フェニレンを示し、ｋ1、ｋ2およびｋ3は、それぞれ互いに独立して０または１を示し、ｋ3は、好ましくは１を示し、かつｋ4は、１から１０までの整数を示す。
【０２２２】
非常に好ましい基Ｐは、ＣＨ2＝ＣＷ1−ＣＯ−Ｏ−、ＣＨ2＝ＣＷ1−ＣＯ−、
【化１３４】
2017214552.tif 000135
、ＣＨ2＝ＣＷ2−Ｏ−、ＣＨ2＝ＣＷ2−、ＣＷ1＝ＣＨ−ＣＯ−（Ｏ）k3−、ＣＷ1＝ＣＨ−ＣＯ−ＮＨ−、ＣＨ2＝ＣＷ1−ＣＯ−ＮＨ−、（ＣＨ2＝ＣＨ）2ＣＨ−ＯＣＯ−、（ＣＨ2＝ＣＨ−ＣＨ2）2ＣＨ−ＯＣＯ−、（ＣＨ2＝ＣＨ）2ＣＨ−Ｏ−、（ＣＨ2＝ＣＨ−ＣＨ2）2Ｎ−、（ＣＨ2＝ＣＨ−ＣＨ2）2Ｎ−ＣＯ−、ＣＨ2＝ＣＷ1−ＣＯ−ＮＨ−、ＣＨ2＝ＣＨ−（ＣＯＯ）k1−Ｐｈｅ−（Ｏ）k2−、ＣＨ2＝ＣＨ−（ＣＯ）k1−Ｐｈｅ−（Ｏ）k2−、Ｐｈｅ−ＣＨ＝ＣＨ−およびＷ4Ｗ5Ｗ6Ｓｉ−からなる群から選択され、その際、Ｗ1は、Ｈ、Ｆ、Ｃｌ、ＣＮ、ＣＦ3、フェニルまたは１個〜５個の炭素原子を有するアルキル、特にＨ、Ｆ、ＣｌまたはＣＨ3を示し、Ｗ2およびＷ3は、それぞれ互いに独立して、Ｈまたは１個〜５個の炭素原子を有するアルキル、特にＨ、メチル、エチルまたはｎ−プロピルであり、Ｗ4、Ｗ5およびＷ6は、それぞれ互いに独立して、Ｃｌ、１個〜５個の炭素原子を有するオキサアルキルまたはオキサカルボニルアルキルを示し、Ｗ7およびＷ8は、それぞれ互いに独立して、Ｈ、Ｃｌまたは１個〜５個の炭素原子を有するアルキルを示し、Ｐｈｅは、１，４−フェニレンを示し、ｋ1、ｋ2およびｋ3は、それぞれ互いに独立して０または１を示し、ｋ3は、好ましくは１を示し、かつｋ4は、１から１０までの整数を示す。
【０２２３】
非常に特に好ましい基Ｐは、ＣＨ2＝ＣＷ1−ＣＯ−Ｏ−、特にＣＨ2＝ＣＨ−ＣＯ−Ｏ−、ＣＨ2＝Ｃ（ＣＨ3）−ＣＯ−Ｏ−およびＣＨ2＝ＣＦ−ＣＯ−Ｏ−、更にＣＨ2＝ＣＨ−Ｏ−、（ＣＨ2＝ＣＨ）2ＣＨ−Ｏ−ＣＯ−、（ＣＨ2＝ＣＨ）2ＣＨ−Ｏ−、
【化１３５】
2017214552.tif 000136
からなる群から選択される。
【０２２４】
更なる好ましい重合性基Ｐは、ビニルオキシ、アクリレート、メタクリレート、フルオロアクリレート、クロロアクリレート、オキセタンおよびエポキシドからなる群から選択され、最も好ましくはアクリレートおよびメタクリレートから選択される。
【０２２５】
Ｓｐが単結合とは異なる場合に、式Ｓｐ’’−Ｘ’’が好ましいので、それぞれの基Ｐ−Ｓｐ−は、式Ｐ−Ｓｐ’’−Ｘ’’−と一致し、その際、
Ｓｐ’’は、１個〜２０個の、好ましくは１個〜１２個の炭素原子を有するアルキレンであって、任意にＦ、Ｃｌ、Ｂｒ、ＩまたはＣＮによって一置換もしくは多置換されており、かつ更に隣接していない１つ以上のＣＨ2基が、それぞれ互いに独立して、−Ｏ−、−Ｓ−、−ＮＨ−、−Ｎ（Ｒ0）−、−Ｓｉ（Ｒ0Ｒ00）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ00）−ＣＯ−Ｏ−、−Ｏ−ＣＯ−Ｎ（Ｒ0）−、−Ｎ（Ｒ0）−ＣＯ−Ｎ（Ｒ00）−、−ＣＨ＝ＣＨ−または−Ｃ≡Ｃ−によって、Ｏ原子および／またはＳ原子が、互いに直接結合されないように置き換えられてよく、
Ｘ’’は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ0）−、−Ｎ（Ｒ0）−ＣＯ−、−Ｎ（Ｒ0）−ＣＯ−Ｎ（Ｒ00）−、−ＯＣＨ2−、−ＣＨ2Ｏ−、−ＳＣＨ2−、−ＣＨ2Ｓ−、−ＣＦ2Ｏ−、−ＯＣＦ2−、−ＣＦ2Ｓ−、−ＳＣＦ2−、−ＣＦ2ＣＨ2−、−ＣＨ2ＣＦ2−、−ＣＦ2ＣＦ2−、−ＣＨ＝Ｎ−、−Ｎ＝ＣＨ−、−Ｎ＝Ｎ−、−ＣＨ＝ＣＲ0−、−ＣＹ2＝ＣＹ3−、−Ｃ≡Ｃ−、−ＣＨ＝ＣＨ−ＣＯ−Ｏ−、−Ｏ−ＣＯ−ＣＨ＝ＣＨ−または単結合を示し、
Ｒ0およびＲ00は、それぞれ互いに独立して、Ｈまたは１個〜２０個の炭素原子を有するアルキルを示し、かつ
Ｙ2およびＹ3は、それぞれ互いに独立して、Ｈ、Ｆ、ＣｌまたはＣＮを示し、
Ｘ’’は、好ましくは、−Ｏ−、−Ｓ−、−ＣＯ−、−ＣＯＯ−、−ＯＣＯ−、−Ｏ−ＣＯＯ−、−ＣＯ−ＮＲ0−、−ＮＲ0−ＣＯ−、−ＮＲ0−ＣＯ−ＮＲ00−または単結合である。
【０２２６】
典型的なスペーサー基Ｓｐおよび−Ｓｐ’’−Ｘ’’−は、例えば−（ＣＨ2）p1−、−（ＣＨ2ＣＨ2Ｏ）q1−ＣＨ2ＣＨ2−、−ＣＨ2ＣＨ2−Ｓ−ＣＨ2ＣＨ2−、−ＣＨ2ＣＨ2−ＮＨ−ＣＨ2ＣＨ2−または−（ＳｉＲ0Ｒ00−Ｏ）p1−であり、ここで、ｐ１は、１から１２までの整数であり、ｑ１は、１から３までの整数であり、かつＲ0およびＲ00は、前記の意味を有する。
【０２２７】
特に好ましい基Ｓｐおよび−Ｓｐ’’−Ｘ’’−は、−（ＣＨ2）p1−、−（ＣＨ2）p1−Ｏ−、−（ＣＨ2）p1−Ｏ−ＣＯ−、−（ＣＨ2）p1−ＣＯ−Ｏ−、−（ＣＨ2）p1−Ｏ−ＣＯ−Ｏ−であり、ここで、ｐ１およびｑ１は、前記の意味を有する。
【０２２８】
特に好ましい基Ｓｐ’’は、それぞれの場合に直鎖状の、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレンおよびブテニレンである。
【０２２９】
ＰＳＡディスプレイの製造のためには、ＬＣ媒体中に含まれる重合性化合物は、ＬＣ媒体中でのインサイチュー重合によって、ＬＣディスプレイの基板の間で、任意に電極に電圧を印加しながら重合または（１つの化合物が２つ以上の重合性基を有するのであれば）架橋される。
【０２３０】
本発明によるＰＳＡディスプレイの構造は、冒頭で引用した先行技術に記載されるＰＳＡディスプレイについて通例の形状に相当する。突出部を有さない形状が好ましく、特に該形状であって、更にカラーフィルタ側の電極がパターン化されておらず、ＴＦＴ側の電極だけがスロット部を有する形状が好ましい。ＰＳ−ＶＡディスプレイのための特に適切な好ましい電極は、例えば米国特許出願公開第２００６／００６６７９３号明細書（ＵＳ２００６／００６６７９３Ａ１）に記載されている。
【０２３１】
上述の好ましい実施形態の化合物と、前記の重合された化合物との組み合わせは、本発明によるＬＣ媒体中において低い閾値電圧、低い回転粘度および非常に良好な低温安定性と同時に、絶えず高い透明点および高いＶＨＲ値をもたらす。
【０２３２】
重合性化合物を含むＬＣ媒体の使用は、ＰＳＡディスプレイにおける特に低いプレチルト角の迅速な確立を可能にする。特に、該ＬＣ媒体は、先行技術からの媒体と比較して、ＰＳＡディスプレイにおける、大幅に短くなった応答時間、特にまたモノクロ階調応答時間を示す。
【０２３３】
一般的に、ネマチックＬＣ相を有し、好ましくはキラル液晶相を有さないＬＣ媒体が好ましい。
【０２３４】
本発明のＬＣ媒体は、好ましくは、８０Ｋ以上の、非常に好ましくは１００Ｋ以上のネマチック相、および２５０ｍＰａ・ｓ以下の、非常に好ましくは２００ｍＰａ・ｓ以下の２０℃での回転粘度を有する。
【０２３５】
本発明によるＶＡ型ディスプレイにおいて、スイッチを切った状態のＬＣ媒体の層内の分子は、電極表面に対して垂直に配向され（ホメオトロピック）、または傾斜したホメオトロピック配向を有する。電極に電気的電圧を印加すると、ＬＣ分子の再配向は、電極表面に対して平行な分子の長軸方向で行われる。
【０２３６】
一つ目の好ましい実施形態による負の誘電異方性を有する化合物を基礎とする本発明によるＬＣ媒体、特にＶＡ型およびＵＢ−ＦＦＳ型のディスプレイで使用するためのＬＣ媒体は、好ましくは、２０℃および１ｋＨｚで、−０．５から−１０までの、非常に好ましくは−２．５から−７．５までの負の誘電異方性Δεを有する。
【０２３７】
ＶＡ型およびＵＢ−ＦＦＳ型のディスプレイで使用するための本発明によるＬＣ媒体中での複屈折Δｎは、好ましくは０．１６、特に好ましくは０．０６から０．１４までであり、非常に特に好ましくは０．０７から０．１２までである。
【０２３８】
二つ目の好ましい実施形態による正の誘電異方性を有する化合物を基礎とする本発明によるＬＣ媒体、特にＩＰＳ型およびＦＦＳ型のディスプレイで使用するためのＬＣ媒体は、好ましくは、２０℃および１ｋＨｚで、＋２から＋３０までの、非常に好ましくは＋３から＋２０までの正の誘電異方性Δεを有する。
【０２３９】
ＩＰＳまたはＦＦＳのディスプレイで使用するための本発明によるＬＣ媒体中での複屈折Δｎは、好ましくは０．０７から０．１５までであり、特に好ましくは０．０８から０．１３までである。
【０２４０】
本発明によるＬＣ媒体は、文献に記載される当業者に公知の更なる添加剤、例えば重合抑制剤、阻害剤、安定化剤、表面活性剤またはキラルドーパントを含んでもよい。これらは、重合性または非重合性であってよい。
【０２４１】
好ましい一実施形態においては、ＬＣ媒体は、１種以上のキラルドーパントを、好ましくは０．０１質量％から１質量％までの、非常に好ましくは０．０５質量％から０．５質量％までの濃度で含有する。該キラルドーパントは、好ましくは、以下の表Ｂからの化合物から選択され、非常に好ましくは、Ｒ−もしくはＳ−１０１１、Ｒ−もしくはＳ−２０１１、Ｒ−もしくはＳ−３０１１、Ｒ−もしくはＳ−４０１１、およびＲ−もしくはＳ−５０１１からなる群から選択される。
【０２４２】
もう一つの好ましい実施形態においては、該ＬＣ媒体は、１種以上のキラルドーパント、好ましくは先の段落で挙げられたキラルドーパントから選択されるキラルドーパントのラセミ混合物を含む。
【０２４３】
更に、ＬＣ媒体に、例えば０質量％〜１５質量％の多色性色素を添加することが可能であり、更に導電性の改善のためのナノ粒子、導電性塩、好ましくはエチルジメチルドデシルアンモニウム４−ヘキサオキシベンゾエート、テトラブチルアンモニウムテトラフェニルボレートまたはクラウンエーテルの錯塩（例えばＨａｌｌｅｒら，Ｍｏｌ．Ｃｒｙｓｔ．Ｌｉｑ．Ｃｒｙｓｔ．２４，２４９−２５８（１９７３）を参照）を添加することが可能であり、または誘電異方性、粘度および／またはネマチック相の配向を調節するための物質を添加することが可能である。この種類の物質は、例えば独国特許出願公開第２２０９１２７号明細書（ＤＥ−Ａ２２０９１２７）、独国特許出願公開第２２４０８６４号明細書（ＤＥ−Ａ２２４０８６４）、独国特許出願公開第２３２１６３２号明細書（２３２１６３２）、独国特許出願公開第２３３８２８１号明細書（ＤＥ−Ａ２３３８２８１）、独国特許出願公開第２４５００８８号明細書（ＤＥ−Ａ２４５００８８）、独国特許出願公開第２６３７４３０号明細書（ＤＥ−Ａ２６３７４３０）および独国特許出願公開第２８５３７２８号明細書（ＤＥ−Ａ２８５３７２８）に記載されている。
【０２４４】
本発明によるＬＣ媒体の好ましい実施形態ａ）〜ｚ）の個々の成分は公知であるか、または該成分の製造方法は、関連技術の当業者によって先行技術から簡単に導き出すことができる。それというのも、それらは、文献に記載される標準的方法を基礎としているからである。式ＣＹの相応の化合物は、例えば欧州特許出願公開第０３６４５３８号明細書（ＥＰ−Ａ−０３６４５３８）に記載されている。式ＺＫの相応の化合物は、例えば独国特許出願公開第２６３６６８４号明細書（ＤＥ−Ａ−２６３６６８４）および独国特許出願公開第３３２１３７３号明細書（ＤＥ−Ａ−３３２１３７３）に記載されている。
【０２４５】
本発明により使用することができるＬＣ媒体は、自体慣用の様式で、例えば上述の化合物の１種以上と、前記定義の１種以上の重合性化合物と、任意に更なる液晶性化合物および／または添加剤とを混合することによって製造される。一般的に、より少量で使用される成分の所望な量が、主成分を構成する成分中に、有利には高められた温度で溶解される。また有機溶剤、例えばアセトン、クロロホルムまたはメタノール中の複数成分の溶液を混合して、再び溶剤を、例えば蒸留によって入念な混合後に除去することも可能である。更に本発明は、本発明によるＬＣ媒体の製造方法に関する。
【０２４６】
本発明によるＬＣ媒体が、例えばＨ、Ｎ、Ｏ、Ｃｌ、Ｆが相応の重水素等のような同位体によって置き換えられた化合物を含んでもよいことは、当業者には言うまでも無い。
【０２４７】
以下の実施例は、本発明を説明するものであって、制限するものではない。しかしながら、実施例は、使用が好ましい化合物との好ましい混合物の概念およびそのそれぞれの濃度およびそれらの互いの組合せを当業者に示すものである。更に、本実施例は、どの特性および特性の組合せを利用できるかを説明するものである。
【０２４８】
本出願を通して、１，４−シクロヘキシレン環および１，４−フェニレン環は、以下：
【化１３６】
2017214552.tif 000137
のように表される。
【０２４９】
該シクロヘキシレン環は、トランス−１，４−シクロヘキシレン環である。
【０２５０】
本特許出願を通じてかつ実施例において、液晶化合物の構造は、頭字語によって示される。特に記載がない限り、化学式への変換は、表Ｉ〜表ＩＩＩに従って行われる。全ての基ＣnＨ2n+1、ＣmＨ2m+1、ＣnＨ2n、ＣmＨ2mおよびＣkＨ2kは、それぞれ、ｎ個、ｍ個またはｋ個の炭素原子を有する、直鎖状のアルキル基またはアルケニル基であり、ｎおよびｍは、それぞれ互いに独立して、１、２、３、４、５、６、７、８、９、１０、１１または１２、好ましくは１、２、３、４、５または６を示し、かつｋは、０、１、２、３、４、５または６である。表Ｉにおいて、それぞれの化合物の環構成要素が記号化され、表ＩＩにおいて、橋かけ員が列挙され、そして表ＩＩＩにおいて、化合物の左手の側鎖と右手の側鎖についての記号の意味が示されている。
【０２５１】
表Ｉ：環構成要素
【化１３７】
2017214552.tif 000138
【０２５２】
【化１３８】
2017214552.tif 000139
【０２５３】
表ＩＩ：橋かけ員
【化１３９】
2017214552.tif 000140
【０２５４】
表ＩＩＩ：側鎖
【化１４０】
2017214552.tif 000141
【０２５５】
好ましい混合物の成分を、以下の表Ａ１およびＡ２に示す。表Ａ１に示される化合物は、正の誘電異方性を有するＬＣ混合物で使用するために特に適している。表Ａ２に示される化合物は、負の誘電異方性を有するＬＣ混合物で使用するために特に適している。
【０２５６】
表Ａ１
表Ａ１においては、Ｒ1*は、表ＩＩＩに列挙される左手側の側鎖から選択される基を示し、かつＲ2*は、表ＩＩＩに列挙される右手側の側鎖から選択される基を示し、、Ｌ1*およびＬ2*は、互いに独立して、ＨまたはＦであり、ｍおよびｎは、互いに独立して、１から１２までの整数、好ましくは１、２、３、４、５または６であり、ｋは、０、１、２、３、４、５または６であり、かつ（Ｏ）ＣmＨ2m+1は、ＣmＨ2m+1またはＯＣmＨ2m+1を意味する。
【０２５７】
【化１４１】
2017214552.tif 000142
【０２５８】
【化１４２】
2017214552.tif 000143
【０２５９】
【化１４３】
2017214552.tif 000144
【０２６０】
【化１４４】
2017214552.tif 000145
【０２６１】
【化１４５】
2017214552.tif 000146
【０２６２】
【化１４６】
2017214552.tif 000147
【０２６３】
【化１４７】
2017214552.tif 000148
【０２６４】
【化１４８】
2017214552.tif 000149
【０２６５】
【化１４９】
2017214552.tif 000150
【０２６６】
【化１５０】
2017214552.tif 000151
【０２６７】
表Ａ２
以下の式においては、ｍおよびｎは、互いに独立して、１から１２までの整数、好ましくは１、２、３、４、５または６であり、ｋは、０、１、２、３、４、５または６であり、かつ（Ｏ）ＣmＨ2m+1は、ＣmＨ2m+1またはＯＣmＨ2m+1を意味する。
【０２６８】
【化１５１】
2017214552.tif 000152
【０２６９】
【化１５２】
2017214552.tif 000153
【０２７０】
【化１５３】
2017214552.tif 000154
【０２７１】
【化１５４】
2017214552.tif 000155
【０２７２】
【化１５５】
2017214552.tif 000156
【０２７３】
【化１５６】
2017214552.tif 000157
【０２７４】
【化１５７】
2017214552.tif 000158
【０２７５】
【化１５８】
2017214552.tif 000159
【０２７６】
【化１５９】
2017214552.tif 000160
【０２７７】
【化１６０】
2017214552.tif 000161
【０２７８】
【化１６１】
2017214552.tif 000162
【０２７９】
【化１６２】
2017214552.tif 000163
【０２８０】
【化１６３】
2017214552.tif 000164
【０２８１】
【化１６４】
2017214552.tif 000165
【０２８２】
【化１６５】
2017214552.tif 000166
【０２８３】
【化１６６】
2017214552.tif 000167
【０２８４】
【化１６７】
2017214552.tif 000168
【０２８５】
【化１６８】
2017214552.tif 000169
【０２８６】
【化１６９】
2017214552.tif 000170
【０２８７】
本発明の一つ目の好ましい実施形態においては、本発明によるＬＣ媒体、特に正の誘電異方性を有するＬＣ媒体は、表Ａ１からの化合物からなる群から選択される１種以上の化合物を含む。
【０２８８】
本発明の二つ目の好ましい実施形態においては、本発明によるＬＣ媒体、特に負の誘電異方性を有するＬＣ媒体は、表Ａ２からの化合物からなる群から選択される１種以上の化合物を含む。
【０２８９】
表Ｂ
表Ｂは、本発明によるＬＣ媒体に添加することができる考えられるキラルドーパントを示している。
【０２９０】
【化１７０】
2017214552.tif 000171
【０２９１】
【化１７１】
2017214552.tif 000172
【０２９２】
該ＬＣ媒体は、好ましくは、０質量％〜１０質量％の、特に０．０１質量％〜５質量％の、特に好ましくは０．１質量％〜３質量％のドーパントを含む。該ＬＣ媒体は、好ましくは、表Ｂからの化合物からなる群から選択される１種以上のドーパントを含む。
【０２９３】
表Ｃ
表Ｃは、本発明によるＬＣ媒体に添加することができる考えられる安定化剤を示している。そこでは、ｎは、１から１２までの整数、好ましくは１、２、３、４、５、６、７または８を示し、かつ末端メチル基は示されていない。
【０２９４】
【化１７２】
2017214552.tif 000173
【０２９５】
【化１７３】
2017214552.tif 000174
【０２９６】
【化１７４】
2017214552.tif 000175
【０２９７】
【化１７５】
2017214552.tif 000176
【０２９８】
【化１７６】
2017214552.tif 000177
【０２９９】
【化１７７】
2017214552.tif 000178
【０３００】
該ＬＣ媒体は、好ましくは、０質量％〜１０質量％の、特に１ｐｐｍ〜５質量％の、特に好ましくは１ｐｐｍ〜１質量％の安定化剤を含む。該ＬＣ媒体は、好ましくは、表Ｃからの化合物からなる群から選択される１種以上の安定化剤を含む。
【０３０１】
表Ｄ
表Ｄは、本発明によるＬＣ媒体で使用することができる反応性メソゲン性化合物を図示している。
【０３０２】
【化１７８】
2017214552.tif 000179
【０３０３】
【化１７９】
2017214552.tif 000180
【０３０４】
【化１８０】
2017214552.tif 000181
【０３０５】
【化１８１】
2017214552.tif 000182
【０３０６】
【化１８２】
2017214552.tif 000183
【０３０７】
【化１８３】
2017214552.tif 000184
【０３０８】
【化１８４】
2017214552.tif 000185
【０３０９】
【化１８５】
2017214552.tif 000186
【０３１０】
【化１８６】
2017214552.tif 000187
【０３１１】
【化１８７】
2017214552.tif 000188
【０３１２】
【化１８８】
2017214552.tif 000189
【０３１３】
【化１８９】
2017214552.tif 000190
【０３１４】
【化１９０】
2017214552.tif 000191
【０３１５】
【化１９１】
2017214552.tif 000192
【０３１６】
【化１９２】
2017214552.tif 000193
【０３１７】
【化１９３】
2017214552.tif 000194
【０３１８】
【化１９４】
2017214552.tif 000195
【０３１９】
【化１９５】
2017214552.tif 000196
【０３２０】
【化１９６】
2017214552.tif 000197
【０３２１】
好ましい一実施形態においては、本発明による混合物は、１種以上の重合性化合物、好ましくは式ＲＭ−１ないしＲＭ−１３１の重合性化合物から選択される重合性化合物を含む。これらのうち、化合物ＲＭ−１、ＲＭ−４、ＲＭ−８、ＲＭ−１７、ＲＭ−１９、ＲＭ−３５、ＲＭ−３７、ＲＭ−４３、ＲＭ−４７、ＲＭ−４９、ＲＭ−５１、ＲＭ−５９、ＲＭ−６９、ＲＭ−７１、ＲＭ−８３、ＲＭ−９７、ＲＭ−９８、ＲＭ−１０４、ＲＭ−１１２、ＲＭ−１１５およびＲＭ−１１６が特に好ましい。
【０３２２】
更に、以下の略語および記号が使用される。
【０３２３】
Ｖ0  ２０℃での容量性閾値電圧［Ｖ］
ｎe  ２０℃および５８９ｎｍでの異常屈折率
ｎo  ２０℃および５８９ｎｍでの常屈折率
Δｎ  ２０℃および５８９ｎｍでの光学異方性
ε⊥  ２０℃および１ｋＨｚでの配向ベクトルに対して垂直方向の誘電率
ε//  ２０℃および１ｋＨｚでの配向ベクトルに対して平行方向の誘電率
Δε  ２０℃および１ｋＨｚでの誘電異方性
ｃｌ．ｐ．、Ｔ（Ｎ，Ｉ）  透明点［℃］
γ1  ２０℃での回転粘度［ｍＰａ・ｓ］
Ｋ1  弾性定数、２０℃での「スプレイ」変形［ｐＮ］
Ｋ2  弾性定数、２０℃での「ツイスト」変形［ｐＮ］
Ｋ3  弾性定数、２０℃での「ベンド」変形［ｐＮ］
特に記載がない限り、本出願における全ての濃度は、質量％で示されるものであり、溶剤なしに全ての固体または液晶成分を含む、相応の混合物全体を基準とする。
【０３２４】
特に記載がない限り、本出願で指摘される全ての温度値、例えば融点Ｔ（Ｃ，Ｎ）、スメクチック（Ｓ）相からネマチック（Ｎ）相への転移Ｔ（Ｓ，Ｎ）、および透明点Ｔ（Ｎ，Ｉ）についての温度値は、摂氏度（℃）で示されるものである。Ｍ．ｐ．は、融点を示し、ｃｌ．ｐ．は、透明点である。更に、Ｃは結晶状態、Ｎはネマチック相、Ｓはスメクチック相、そしてＩは等方相である。これらの記号の間のデータは、転移温度を表す。
【０３２５】
全ての物理的特性は、「メルクの液晶、液晶の物理的特性（Ｍｅｒｃｋ  Ｌｉｑｕｉｄ  Ｃｒｙｓｔａｌｓ，  Ｐｈｙｓｉｃａｌ  Ｐｒｏｐｅｒｔｉｅｓ  ｏｆ  Ｌｉｑｕｉｄ  Ｃｒｙｓｔａｌｓ）」，１９９７年１１月時点，Ｍｅｒｃｋ  ＫＧａＡ（ドイツ）に従って測定され、そして測定されており、それぞれの場合に特に記載がない限り、２０℃の温度が適用され、Δｎは、５８９ｎｍで測定され、そしてΔεは１ｋＨｚで測定される。
【０３２６】
本発明に関する用語「閾値電圧」は、特に記載がない限り、フレデリクス閾値としても知られる容量性閾値（Ｖ0）に関連するものである。実施例では、光学的閾値は、一般的に慣例通り、１０％相対コントラストについて示されることもある（Ｖ10）。
【０３２７】
容量性閾値電圧の測定のために使用されるディスプレイは、それぞれが内側に電極層を有し、かつ最上部にノンラビングポリイミド配向層を有する２５μｍだけ離れた２枚の平行平面ガラス外側プレートからなり、それらは、液晶分子のホメオトロピックなエッジ配向を生じさせる。
【０３２８】
ＶＨＲ値は、以下の通りに測定される。ＬＣ混合物を、ノンラビングポリイミド配向層を含むＶＨＲ試験セル中に導入する。ＬＣ層の厚みｄは、特に記載がない限り約６μｍである。ＶＨＲ値は、１Ｖ、６０Ｈｚ、６４μｓパルスでの紫外線曝露の前と後に測定する（測定機器：Ａｕｔｒｏｎｉｃ−Ｍｅｌｃｈｅｒｓ社製ＶＨＲＭ−１０５）。
【実施例】
【０３２９】
実施例１
負の誘電異方性を有するＬＣ混合物は、以下の通りに配合される。
【０３３０】
【表１】
2017214552.tif 000198
【０３３１】
前記混合物に、２００ｐｐｍの安定化剤Ｓ１−２ａおよび４００ｐｐｍの安定化剤Ｓ２ａを添加する。
【０３３２】
【化１９７】
2017214552.tif 000199
【０３３３】
実施例２
負の誘電異方性を有するＬＣ混合物は、以下の通りに配合される。
【０３３４】
【表２】
2017214552.tif 000200
【０３３５】
前記混合物に、２００ｐｐｍの安定化剤Ｓ１−２ａおよび４００ｐｐｍの安定化剤Ｓ２ａを添加する。
【０３３６】
実施例３
負の誘電異方性を有するＬＣ混合物は、以下の通りに配合される。
【０３３７】
【表３】
2017214552.tif 000201
【０３３８】
前記混合物に、２００ｐｐｍの安定化剤Ｓ１−２ａおよび４００ｐｐｍの安定化剤Ｓ２ａを添加する。
【０３３９】
実施例４
負の誘電異方性を有するＬＣ混合物は、以下の通りに配合される。
【０３４０】
【表４】
2017214552.tif 000202
【０３４１】
前記混合物に、１５０ｐｐｍの安定化剤Ｓ１−２ａおよび４００ｐｐｍの安定化剤Ｓ２ａを添加する。
【０３４２】
実施例５
負の誘電異方性を有するＬＣ混合物は、以下の通りに配合される。
【０３４３】
【表５】
2017214552.tif 000203
【０３４４】
前記混合物に、１００ｐｐｍの安定化剤Ｓ１−２ａおよび４００ｐｐｍの安定化剤Ｓ２ａを添加する。
【０３４５】
実施例６
負の誘電異方性を有するＬＣ混合物は、以下の通りに配合される。
【０３４６】
【表６】
2017214552.tif 000204
【０３４７】
前記混合物に、１５０ｐｐｍの安定化剤Ｓ１−２ａおよび４００ｐｐｍの安定化剤Ｓ２ａを添加する。
【０３４８】
実施例７
負の誘電異方性を有するＬＣ混合物は、以下の通りに配合される。
【０３４９】
【表７】
2017214552.tif 000205
【０３５０】
前記混合物に、１００ｐｐｍの安定化剤Ｓ１−２ａおよび４００ｐｐｍの安定化剤Ｓ２ａを添加する。
【０３５１】
実施例８
負の誘電異方性を有するＬＣ混合物は、以下の通りに配合される。
【０３５２】
【表８】
2017214552.tif 000206
【０３５３】
前記混合物に、１００ｐｐｍの安定化剤Ｓ１−２ａおよび４００ｐｐｍの安定化剤Ｓ２ａを添加する。
【０３５４】
実施例９
負の誘電異方性を有するＬＣ混合物は、以下の通りに配合される。
【０３５５】
【表９】
2017214552.tif 000207
【０３５６】
前記混合物に、２００ｐｐｍの安定化剤Ｓ１−２ａおよび４００ｐｐｍの安定化剤Ｓ２ａを添加する。
【０３５７】
実施例１０
正の誘電異方性を有するＬＣ混合物は、以下の通りに配合される。
【０３５８】
【表１０】
2017214552.tif 000208
【０３５９】
前記混合物に、１００ｐｐｍの安定化剤Ｓ１−２ａおよび３００ｐｐｍの安定化剤Ｓ２ａを添加する。
【０３６０】
実施例１１
正の誘電異方性を有するＬＣ混合物は、以下の通りに配合される。
【０３６１】
【表１１】
2017214552.tif 000209
【０３６２】
前記混合物に、１５０ｐｐｍの安定化剤Ｓ１−２ａおよび３００ｐｐｍの安定化剤Ｓ２ａを添加する。
【０３６３】
実施例１２
正の誘電異方性を有するＬＣ混合物は、以下の通りに配合される。
【０３６４】
【表１２】
2017214552.tif 000210
【０３６５】
前記混合物に、１００ｐｐｍの安定化剤Ｓ１−１ａおよび４００ｐｐｍの安定化剤Ｓ２ａを添加する。
【０３６６】
【化１９８】
2017214552.tif 000211
【０３６７】
実施例１３
正の誘電異方性を有するＬＣ混合物は、以下の通りに配合される。
【０３６８】
【表１３】
2017214552.tif 000212
【０３６９】
前記混合物に、１００ｐｐｍの安定化剤Ｓ１−２ａおよび４００ｐｐｍの安定化剤Ｓ２ａを添加する。
【０３７０】
実施例１４
正の誘電異方性を有するＬＣ混合物は、以下の通りに配合される。
【０３７１】
【表１４】
2017214552.tif 000213
【０３７２】
前記混合物に、１００ｐｐｍの安定化剤Ｓ１−２ａおよび４００ｐｐｍの安定化剤Ｓ２ａを添加する。
【０３７３】
実施例１５
正の誘電異方性を有するＬＣ混合物は、以下の通りに配合される。
【０３７４】
【表１５】
2017214552.tif 000214
【０３７５】
前記混合物に、１００ｐｐｍの安定化剤Ｓ１−１ａおよび４００ｐｐｍの安定化剤Ｓ２ａを添加する。
【０３７６】
使用例
実施例１０のように配合されたＬＣ媒体Ｍ１０を、前記のＶＨＲ試験セル中に充填する。
【０３７７】
該試験セルに熱応力（１００℃）をかける。ＶＨＲを、様々な時間間隔の後に前記のように測定する。
【０３７８】
比較のために、実施例１０のように配合されているが、但し、安定化剤Ｓ１−２ａだけしか含有せずに、安定化剤Ｓ２ａを含有しない参照ＬＣ媒体ＭＣを用いて測定を繰り返す。
【０３７９】
ＶＨＲ値は、以下の第１表に示される。
【０３８０】
第１表
【表１６】
2017214552.tif 000215
【０３８１】
２つの安定化剤Ｓ１−２ａおよびＳ２ａを含有するＬＣ媒体Ｍ１０は、安定化剤Ｓ１−２ａだけしか含有せずに、安定化剤Ｓ２ａを含有しないＬＣ媒体ＭＣと比較して、長時間の熱曝露の後に示されるＶＨＲの低下が大幅に小さくなることを理解することができる。
【外国語明細書】
2017214552.tif 000247
2017214552.tif 000248
2017214552.tif 000249
2017214552.tif 000250
2017214552.tif 000251
2017214552.tif 000252
2017214552.tif 000253
2017214552.tif 000254
2017214552.tif 000255
2017214552.tif 000256
2017214552.tif 000257
2017214552.tif 000258
2017214552.tif 000259
2017214552.tif 000260
2017214552.tif 000261
2017214552.tif 000262
2017214552.tif 000263
2017214552.tif 000264
2017214552.tif 000265
2017214552.tif 000266
2017214552.tif 000267
2017214552.tif 000268
2017214552.tif 000269
2017214552.tif 000270
2017214552.tif 000271
2017214552.tif 000272
2017214552.tif 000273
2017214552.tif 000274
2017214552.tif 000275
2017214552.tif 000276
2017214552.tif 000277
2017214552.tif 000278
2017214552.tif 000279
2017214552.tif 000280
2017214552.tif 000281
2017214552.tif 000282
2017214552.tif 000283
2017214552.tif 000284
2017214552.tif 000285
2017214552.tif 000286
2017214552.tif 000287
2017214552.tif 000288
2017214552.tif 000289
2017214552.tif 000290
2017214552.tif 000291
2017214552.tif 000292
2017214552.tif 000293
2017214552.tif 000294
2017214552.tif 000295
2017214552.tif 000296
2017214552.tif 000297
2017214552.tif 000298
2017214552.tif 000299
2017214552.tif 000300
2017214552.tif 000301
2017214552.tif 000302
2017214552.tif 000303
2017214552.tif 000304
2017214552.tif 000305
2017214552.tif 000306
2017214552.tif 000307
2017214552.tif 000308
2017214552.tif 000309
2017214552.tif 000310
2017214552.tif 000311
2017214552.tif 000312
2017214552.tif 000313
2017214552.tif 000314
2017214552.tif 000315
2017214552.tif 000316
2017214552.tif 000317
2017214552.tif 000318
2017214552.tif 000319
2017214552.tif 000320
2017214552.tif 000321
2017214552.tif 000322
2017214552.tif 000323
2017214552.tif 000324
2017214552.tif 000325
2017214552.tif 000326
2017214552.tif 000327
2017214552.tif 000328
2017214552.tif 000329
2017214552.tif 000330
2017214552.tif 000331
2017214552.tif 000332
2017214552.tif 000333
2017214552.tif 000334
2017214552.tif 000335
2017214552.tif 000336
2017214552.tif 000337
2017214552.tif 000338
2017214552.tif 000339
2017214552.tif 000340
2017214552.tif 000341
2017214552.tif 000342
2017214552.tif 000343
2017214552.tif 000344
2017214552.tif 000345
2017214552.tif 000346
2017214552.tif 000347
2017214552.tif 000348
2017214552.tif 000349
2017214552.tif 000350
2017214552.tif 000351
2017214552.tif 000352
2017214552.tif 000353
2017214552.tif 000354
2017214552.tif 000355
2017214552.tif 000356
2017214552.tif 000357
2017214552.tif 000358
2017214552.tif 000359
2017214552.tif 000360
2017214552.tif 000361
2017214552.tif 000362
2017214552.tif 000363
2017214552.tif 000364
2017214552.tif 000365
2017214552.tif 000366
2017214552.tif 000367
2017214552.tif 000368
2017214552.tif 000369
2017214552.tif 000370
2017214552.tif 000371
2017214552.tif 000372
2017214552.tif 000373
2017214552.tif 000374
2017214552.tif 000375
2017214552.tif 000376
2017214552.tif 000377
2017214552.tif 000378
2017214552.tif 000379
2017214552.tif 000380
2017214552.tif 000381
2017214552.tif 000382
2017214552.tif 000383
2017214552.tif 000384
2017214552.tif 000385
2017214552.tif 000386
2017214552.tif 000387
2017214552.tif 000388
2017214552.tif 000389
2017214552.tif 000390
2017214552.tif 000391
2017214552.tif 000392
2017214552.tif 000393
2017214552.tif 000394
2017214552.tif 000395
2017214552.tif 000396
2017214552.tif 000397
2017214552.tif 000398
2017214552.tif 000399
2017214552.tif 000400
2017214552.tif 000401
2017214552.tif 000402
2017214552.tif 000403
2017214552.tif 000404
2017214552.tif 000405
2017214552.tif 000406
2017214552.tif 000407
2017214552.tif 000408
2017214552.tif 000409
2017214552.tif 000410
2017214552.tif 000411
2017214552.tif 000412
2017214552.tif 000413
2017214552.tif 000414
2017214552.tif 000415
2017214552.tif 000416
2017214552.tif 000417
2017214552.tif 000418
2017214552.tif 000419
2017214552.tif 000420
2017214552.tif 000421
2017214552.tif 000422
2017214552.tif 000423
2017214552.tif 000424
2017214552.tif 000425
2017214552.tif 000426
2017214552.tif 000427
2017214552.tif 000428
2017214552.tif 000429
2017214552.tif 000430
2017214552.tif 000431
2017214552.tif 000432
2017214552.tif 000433
2017214552.tif 000434
2017214552.tif 000435
2017214552.tif 000436
2017214552.tif 000437
2017214552.tif 000438
2017214552.tif 000439
2017214552.tif 000440